(57)【要約】【課題】透明で、適度な粘着力と画像表示装置等の保護に必要な衝撃吸収性を有し、画像表示装置用パネルの構成材料を侵すことがない光学用樹脂組成物及びそれを用いた光学溶樹脂材料を提供する。また、耐湿信頼性に優れる光学用樹脂組成物及びそれを用いた光学用樹脂材料を提供する。【解決手段】（Ａ）アクリル酸系誘導体、（Ｂ）アクリル酸系誘導体ポリマー、及び（Ｃ）高分子量架橋剤を含有してなることを特徴とする光学用樹脂組成物、及び外光学用樹脂組成物を硬化反応させてなる光学用樹脂材料である。前記（Ａ）、（Ｂ）、及び（Ｃ）の合計１００重量部に対して各成分の配合量が（Ａ）１４〜８８．９９重量部、（Ｂ）１０〜８０重量部、（Ｃ）１．０〜５０重量部であることが好ましい。【選択図】なし【特許請求の範囲】
【請求項１】
（Ａ）アクリル酸系誘導体、（Ｂ）アクリル酸系誘導体ポリマー、及び（Ｃ）高分子量架橋剤を含有してなる光学用樹脂組成物であって、
前記（Ａ）アクリル酸系誘導体が、アルキルメタクリレート、アルキルアクリレート、水酸基を有するメタクリル酸エステル及び水酸基を有するアクリル酸エステルからなる群から選択される２種以上であり、
前記（Ｂ）アクリル酸系誘導体ポリマーが、アルキルメタクリレート、アルキルアクリレート、水酸基を有するメタクリル酸エステル及び水酸基を有するアクリル酸エステルからなる群から選択される２種以上をモノマとして使用するものであり、
前記（Ｃ）高分子量架橋剤が、重量平均分子量が４，０００〜２０，０００であるポリウレタンアクリレートであることを特徴とする光学用樹脂組成物。
【請求項２】
前記（Ａ）アクリル酸系誘導体、前記（Ｂ）アクリル酸系誘導体ポリマー、及び前記（Ｃ）高分子量架橋剤の合計１００重量部に対して各成分の配合量が（Ａ）１４〜８８．９９重量部、（Ｂ）１０〜８０重量部、（Ｃ）１．０〜５０重量部であることを特徴とする請求項１に記載の光学用樹脂組成物。
【請求項３】
前記（Ａ）アクリル酸系誘導体が、アルキル基の炭素数が４〜１８であるアルキルアクリレート（以下、ＡＡモノマーという。）及び下記一般式（Ｉ）で表されるヒドロキシル基含有アクリレート（以下、ＨＡモノマーという。）の混合物からなり、
ＣＨ２＝ＣＨＣＯＯ（ＣｍＨ２ｍＯ）ｎＨ    一般式（Ｉ）
（ただし、一般式（Ｉ）中、ｍは２、３、又は４、ｎは１〜１０の整数を示す。）
前記（Ｂ）アクリル酸系誘導体ポリマーが、前記ＡＡモノマーと前記ＨＡモノマーとを重合させて得られるコポリマーであり、
前記（Ａ）における前記ＨＡモノマーの割合（Ｍ重量％）と、前記（Ｂ）中の前記ＨＡモノマーの割合（Ｐ重量％）との間に、下記数式（Ｉ）の関係があるように配合されてなることを特徴とする請求項１に記載の光学用樹脂組成物。
−８≦（Ｐ−Ｍ）≦８ 数式（Ｉ）
【請求項４】
前記（Ａ）アクリル酸系誘導体が、前記ＡＡモノマーを５０〜８７重量％、及び前記ＨＡモノマーを１３〜５０重量％の割合で混合した混合物であり、前記（Ｂ）アクリル酸系誘導体ポリマーが、前記ＡＡモノマーを５０〜８７重量％、前記ＨＡモノマーを１３〜５０重量％の割合で重合させたコポリマーであることを特徴とする請求項３に記載の光学用樹脂組成物。
【請求項５】
さらに、（Ｄ）重合開始剤を含有することを特徴とする請求項１から４のいずれか１項に記載の光学用樹脂組成物。
【請求項６】
前記（Ａ）アクリル酸系誘導体、前記（Ｂ）アクリル酸系誘導体ポリマー、前記（Ｃ）高分子量架橋剤、及び前記（Ｄ）重合開始剤の合計１００重量部に対して（Ｄ)の配合量が０．０１〜５重量部であることを特徴とする請求項５に記載の光学用樹脂組成物。
【請求項７】
前記（Ｄ）重合開始剤として、（Ｄ１）光重合開始剤を含有することを特徴とする請求項５または６に記載の光学用樹脂組成物。
【請求項８】
前記（Ａ）アクリル酸系誘導体、前記（Ｂ）アクリル酸系誘導体ポリマー、前記（Ｃ）高分子量架橋剤、及び前記（Ｄ１）光重合開始剤の合計１００重量部に対して（Ｄ１）の配合量が０．１〜５重量部であることを特徴とする請求項７に記載の光学用樹脂組成物。
【請求項９】
前記（Ｄ１）光重合開始剤が、α−ヒドロキシアルキルフェノン系化合物、アシルフォスフィンオキサイド系化合物、オリゴ（２−ヒドロキシ−２−メチル−１−（４−（１−メチルビニル）フェニル）プロパノン）、及びオキシ−フェニル−アセチックアシッド２−［２−オキソ−２−フェニル−アセトキシ−エトキシ］−エチルエステルとオキシ−フェニル−アセチックアシッド２−［２−ヒドロキシ−エトキシ］−エチルエステルとの混合物からなる群から選択される少なくとも１種であることを特徴とする請求項７または８に記載の光学用樹脂組成物。
【請求項１０】
前記ＡＡモノマーが、２−エチルヘキシルアクリレート、イソオクチルアクリレート及びｎ−オクチルアクリレートからなる群から選択される少なくとも１種であり、
前記ＨＡモノマーが、２−ヒドロキシエチルアクリレート、１−ヒドロキシエチルアクリレート、２−ヒドロキシプロピルアクリレート、３−ヒドロキシプロピルアクリレート、１−ヒドロキシプロピルアクリレート、４−ヒドロキシブチルアクリレート、３−ヒドロキシブチルアクリレート、２−ヒドロキシブチルアクリレート、及び１−ヒドロキシブチルアクリレートからなる群から選択される少なくとも１種であることを特徴とする請求項３から９のいずれか１項に記載の光学用樹脂組成物。
【請求項１１】
前記コポリマーの重量平均分子量が１００，０００〜７００，０００であることを特徴とする請求項３から１０のいずれか１項に記載の光学用樹脂組成物。
【請求項１２】
前記（Ａ）アクリル酸系誘導体、前記（Ｂ）アクリル酸系誘導体ポリマー、前記（Ｃ）高分子量架橋剤、及び前記（Ｄ１）光重合開始剤の合計１００重量部に対して各成分の配合量が（Ａ）１５〜４０重量部、（Ｂ）３９〜５９重量部、（Ｃ）５〜４０重量部、（Ｄ１）０．５〜２．０重量部であることを特徴とする請求項７から１１のいずれか１項に記載の光学用樹脂組成物。
【請求項１３】
請求項１から１２のいずれか１項に記載の光学用樹脂組成物を硬化反応させてなる光学用樹脂材料。
【請求項１４】
形状がシート状又はフィルム状であることを特徴とする請求項１３に記載の光学用樹脂材料。
【発明の詳細な説明】
【技術分野】
【０００１】
本発明は、画像表示用パネルの割れ防止あるいは応力及び衝撃の緩和に有用で透明性に優れた光学用樹脂組成物及び光学用樹脂材料に関する。
【背景技術】
【０００２】
代表的な画像表示用パネルとして液晶表示用装置が例示される。液晶表示用装置は、透明電極、画素パターンなどを表面に形成した厚さ約１ｍｍ程度のガラス基板の間に数ミクロン程度のギャップを介して液晶を充填、シールしてなる液晶セルとその外側両面に貼り付けた偏光板などの光学フィルム等からなる薄くて傷付きやすい表示用部品である。このため、特に携帯電話、ゲーム機、デジカメ、車載用途などでは、液晶表示用装置の前面に一定の空間を置いて透明な前面板（保護パネル）を設けた構造の液晶表示用装置が一般的に用いられている。
【０００３】
また、現在の大型液晶画像表示装置は液晶パネルの前面偏光板表面を反射低減のためにアンチグレア（ＡＧ）処理したものが一般的である。この構成の場合、特に衝撃吸収性に関する手立ては講じられておらず、パネル全体及びセットとしての構造で衝撃耐性を持たせている。この構成の課題はＡＧ処理により画像が滲んで見えること、表面に触るとパネルがたわみ画像が乱れること、ＡＧ処理のため汚れが落ちにくく強くこすると傷になりやすいことに加え、今後のパネルの大型化に伴い、パネルの衝撃耐性が低下し、衝撃耐性に問題が発生することが考えられる。
【０００４】
そこで、液晶パネルの前にアンチリフレクション（ＡＲ）処理を施した前面板を置いてＡＧ処理に由来する欠点の解消を図ることが考えられる。しかし前面板と液晶パネルとの間が空気の場合には透過率の低下、２重映りによる画質の低下などが考えられ、空間を樹脂等で埋めることが提案されてきている（特許文献１，２，３，４）。
【０００５】
ガラス製ブラウン管（ＣＲＴ）は画像表示装置（ディスプレイ）用（テレビ用を含む）としてＵＬ規格や電波取締法等で鋼球落下による耐衝撃試験により飛散防止性や貫通しないことが決められている。
そのため、この規格を満たすためＣＲＴのガラスを厚く設計する必要がありＣＲＴの重量を重くしていた。そこで、ガラスを厚くすること無く飛散防止性を持たせる手段として自己修復性を有する合成樹脂保護フィルムをガラスに積層する方法が提案されている（特許文献５、特許文献６参照）。しかし、この提案は、飛散防止性を特徴としているが、ガラスの割れ防止機能は兼ね備えていない。
一方、フラットパネルディスプレイ（ＦＰＤ）の一つであるＰＤＰは、ＰＤＰの割れを防止するため、ＰＤＰから１〜５ｍｍ程度の空間を設け、厚さ３ｍｍ程度のガラス等の前面板を前面（視認面側）に設けている。そのため、ＰＤＰの大型化に伴い、前面板の面積も大きくなるため、ＰＤＰの重量が重くなってしまう。
【０００６】
そこで、画像表示装置（ディスプレイ）の割れ防止のために、特定の樹脂をディスプレイ表面に積層すること、又は特定の樹脂を積層した光学フィルターをディスプレイ表面に積層することが提案されている（特許文献７，８，９参照）。
【先行技術文献】
【特許文献】
【０００７】
【特許文献１】特開平０５−０１１２３９号公報
【特許文献２】特開平０３−２０４６１６号公報
【特許文献３】特開平０６−５９２５３号公報
【特許文献４】特開２００４−１２５８６８号公報
【特許文献５】特開平０６−３３３５１５号公報
【特許文献６】特開平０６−３３３５１７号公報
【特許文献７】特開２００４−５８３７６号公報
【特許文献８】特開２００５−１０７１９９号公報
【特許文献９】特開２００４−２６３０８４号公報
【発明の概要】
【発明が解決しようとする課題】
【０００８】
しかし、特許文献１で使用されているオイルは漏れを防ぐためのシールが難しく、また液晶パネルに使用されている材料を侵す可能性があり、また前面板が割れた場合にオイルが漏れ出すという問題ある。また、特許文献２の不飽和ポリエステルは黄色に着色しやすくディスプレイへの適用は望ましくない。特許文献３のシリコーンは密着力が小さく固定のために別途粘着剤が必要になるためプロセスが煩雑になり、さらに粘着剤との接着力もあまり大きくないことから衝撃が加わった際に剥離して気泡が入ってしまうという問題がある。特許文献４のアクリルモノマの重合物は接着力が小さく、小型の機器であれば別途粘着剤を必要としないが、大型ディスプレイの前面板を支えるためには別途粘着剤が必要となり、プロセスが煩雑になる。また原料がモノマーのみからなるため粘度が低く、硬化収縮が大きいため大面積のフィルムを均一に作製することが難しいという問題も発生する。
【０００９】
また、前記特許文献７，８では、使用する樹脂材料の組成に関する考察が特になく、接着性や透明性を発現させる手段が不明瞭である。特に、特許文献７では、樹脂の耐湿信頼性に関する考察がなく、実施例に具体的に示される組成の樹脂材料ではディスプレイに適用後、短時間の耐湿試験において白濁してしまう。また、特許文献８でも、実施例で具体的に示される樹脂の一部にアクリル酸を使用しており、長時間の耐湿試験において、樹脂が白濁してしまい、耐湿試験時に接触している金属を腐食させてしまうという問題が発生する。さらに、特許文献７，８では、より優れた衝撃吸収性を得るという観点からは、検討が不十分であると考えられる。特許文献８では、樹脂を用いた耐衝撃層の厚みが０．２〜１ｍｍとされるが、厚さを大きくしてより衝撃吸収性を向上させるという観点での開示はない。特許文献９では耐湿熱性に関する考察がなされているが、本特許文献に記載の樹脂原料組成では、耐衝撃性の大幅な向上は望めない。また、実施例おける樹脂層の厚みは１ｍｍであり、より優れた衝撃吸収性を得るという観点からは、検討が不十分であると考えられる。また、特許文献９の実施例に記載されるような、どちらかというと硬化後に柔らかい樹脂は、厚く使用した場合、前面フィルタの表面硬度が低下し、耐擦傷性に問題が出てくることが考えられる。
【００１０】
そこで、本発明は、透明で、適度な粘着力と画像表示装置等の保護に必要な衝撃吸収性を有し、画像表示装置用パネル等の構成材料を侵すことがない光学用樹脂組成物及びそれを用いた光学用樹脂材料を提供することを第１の目的とする。
また、さらに、本発明は、耐湿信頼性に優れる光学用樹脂組成物及びそれを用いた光学用樹脂材料を提供することを第２の目的とする。
【課題を解決するための手段】
【００１１】
前記課題を解決するための手段は以下に通りである。
（１）（Ａ）アクリル酸系誘導体、（Ｂ）アクリル酸系誘導体ポリマー、及び（Ｃ）高分子量架橋剤を含有してなることを特徴とする光学用樹脂組成物。
【００１２】
（２）  前記（Ａ）アクリル酸系誘導体、（Ｂ）アクリル酸系誘導体ポリマー、及び（Ｃ）高分子量架橋剤の合計１００重量部に対して各成分の配合量が（Ａ）１４〜８８．９９重量部、（Ｂ）１０〜８０重量部、（Ｃ）１．０〜５０重量部であることを特徴とする前記（１）に記載の光学用樹脂組成物。
【００１３】
（３）  前記（Ａ）アクリル酸系誘導体が、アルキル基の炭素数が４〜１８であるアルキルアクリレート（以下、ＡＡモノマーという。）及び下記一般式（Ｉ）で表されるヒドロキシル基含有アクリレート（以下、ＨＡモノマーという。）の混合物からなり、
ＣＨ２＝ＣＨＣＯＯ（ＣｍＨ２ｍＯ）ｎＨ      一般式（Ｉ）
（ただし、一般式（Ｉ）中、ｍは２、３、又は４、ｎは１〜１０の整数を示す。）
前記（Ｂ）アクリル酸系誘導体ポリマーが、ＡＡモノマーとＨＡモノマーとを重合させて得られるコポリマーであり、
前記（Ａ）におけるＨＡモノマーの割合（Ｍ重量％）と、前記（Ｂ）中のＨＡモノマーの割合（Ｐ重量％）との間に、下記数式（Ｉ）の関係があるように配合されてなることを特徴とする前記（１）に記載の光学用樹脂組成物。
−８≦（Ｐ−Ｍ）≦８    数式（Ｉ）
【００１４】
（４）  前記（Ａ）アクリル酸系誘導体が、ＡＡモノマーを５０〜８７重量％、及びＨＡモノマーを１３〜５０重量％の割合で混合した混合物であり、前記（Ｂ）アクリル酸系誘導体ポリマーが、ＡＡモノマーを５０〜８７重量％、ＨＡモノマーを１３〜５０重量％の割合で重合させたコポリマーであることを特徴とする前記（３）に記載の光学用樹脂組成物。
【００１５】
（５）  前記（Ａ）アクリル酸系誘導体、（Ｂ）アクリル酸系誘導体ポリマー、及び（Ｃ）高分子量架橋剤の合計１００重量部に対して各成分の配合量がそれぞれ（Ａ）３６〜８３．９９重量部、（Ｂ）１５〜６０重量部、（Ｃ）１．０〜５０重量部であることを特徴とする前記（３）または（４）に記載の光学用樹脂組成物。
【００１６】
（６）  さらに、（Ｄ）重合開始剤を含有することを特徴とする前記（１）から（５）のいずれかに記載の光学用樹脂組成物である。
【００１７】
（７）  前記（Ａ）アクリル酸系誘導体、（Ｂ）アクリル酸系誘導体ポリマー、（Ｃ）高分子量架橋剤、及び（Ｄ）重合開始剤の合計１００重量部に対して（Ｄ)重合開始剤の配合量が０．０１〜５重量部であることを特徴とする前記（６）に記載の光学用樹脂組成物。
【００１８】
（８）  前記（Ｄ）として、（Ｄ１）光重合開始剤を含有することを特徴とする前記（５）または（６）または（７）に記載の光学用樹脂組成物。
【００１９】
（９）  前記（Ａ）アクリル酸系誘導体、（Ｂ）アクリル酸系誘導体ポリマー、（Ｃ）高分子量架橋剤、及び（Ｄ１）光重合開始剤の合計１００重量部に対して（Ｄ１）光重合開始剤の配合量が０．１〜５重量部であることを特徴とする前記（８）に記載の光学用樹脂組成物。
【００２０】
（１０）  前記（Ｄ１）光重合開始剤が、α−ヒドロキシアルキルフェノン系化合物、アシルフォスフィンオキサイド系化合物、オリゴ（２−ヒドロキシ−２−メチル−１−（４−（１−メチルビニル）フェニル）プロパノン）、及びオキシ−フェニル−アセチックアシッド２−［２−オキソ−２−フェニル−アセトキシ−エトキシ］−エチルエステルとオキシ−フェニル−アセチックアシッド２−［２−ヒドロキシ−エトキシ］−エチルエステルとの混合物からなる群から選択される少なくとも１種であることを特徴とする前記（７）または（８）または（９）に記載の光学用樹脂組成物。
【００２１】
（１１）  前記ＡＡモノマーが、２−エチルヘキシルアクリレート、イソオクチルアクリレート及び／又はｎ−オクチルアクリレートであり、
前記ＨＡモノマーが、２−ヒドロキシエチルアクリレート、１−ヒドロキシエチルアクリレート、２−ヒドロキシプロピルアクリレート、３−ヒドロキシプロピルアクリレート、１−ヒドロキシプロピルアクリレート、４−ヒドロキシブチルアクリレート、３−ヒドロキシブチルアクリレート、２−ヒドロキシブチルアクリレート、及び１−ヒドロキシブチルアクリレートからなる群から選択される少なくとも１種であることを特徴とする前記（３）から（１０）のいずれかに記載の光学用樹脂組成物。
【００２２】
（１２）  前記コポリマーの重量平均分子量が１００，０００〜７００，０００であることを特徴とする前記（３）から（１１）のいずれかに記載の光学用樹脂組成物。
【００２３】
（１３）  前記（Ａ）アクリル酸系誘導体、（Ｂ）アクリル酸系誘導体ポリマー、（Ｃ）高分子量架橋剤、及び（Ｄ１）光重合開始剤の合計１００重量部に対して各成分の配合量が（Ａ）１５〜４０重量部、（Ｂ）３９〜５９重量部、（Ｃ）５〜４０重量部、（Ｄ１）０．５〜２．０重量部であることを特徴とする前記（８）から（１２）のいずれかに記載の光学用樹脂組成物。
【００２４】
（１４）  前記（Ｃ）高分子量架橋剤が、原料の一部に炭素数１〜４のアルキレングリコールを含み、重量平均分子量が４，０００〜２０，０００であることを特徴とする前記（１）から（１３）のいずれかに記載の光学用樹脂組成物。
【００２５】
（１５）  前記（１）から（１４）のいずれかに記載の光学用樹脂組成物を硬化反応させてなる光学用樹脂材料。
【００２６】
（１６）  形状がシート状又はフィルム状であることを特徴とする前記（１５）に記載の光学用樹脂材料。
【発明の効果】
【００２７】
本発明の光学用樹脂組成物は、それを硬化反応させることにより、優れた衝撃吸収性を有し、透明性にも優れる。
また、本発明の光学用樹脂組成物は、ポリマーとモノマーの組成を類似させることによりポリマーの溶解性を高くすることができ、高分子量のポリマーを使用しても透明な樹脂組成物や硬化物を作製でき、耐湿信頼性にも優れる。さらにモノマーで希釈されているため無溶剤で成形が可能であり、気泡の無い厚いフィルム若しくはシートを作製できる。
また、高分子量のポリマーを比較的高濃度で含有しているので、薄い膜厚でも衝撃吸収性に優れる。さらに、そのために硬さがあり、耐擦傷性の低下を抑制できる。この硬さのため塑性変形しにくく、厚い膜厚でより優れた衝撃吸収性を発揮することができる。さらに、凝集力が高く伸縮性もあるためフィルムがたわんだときやロールに巻きつけたときに亀裂が入ったり、筋が入ったりすることが少ない。
また、高分子量架橋剤を使用することにより、配合の誤差による粘着力のばらつきを低減することが出来、特性安定性にすぐれたフィルム若しくはシートを作製できる。
また、本発明の光学用樹脂組成物は、液晶表示装置、ＰＤＰ等の画像表示装置に一般に使用される材料を侵すことがない。
【００２８】
本発明の光学用樹脂材料は、前記本発明の光学用樹脂組成物を硬化反応させて得ることができるが、その形状を容易にシートとすることができる。また、この光学用樹脂材料には、粘着性が付与されているので、粘着剤又は接着剤を使用することなく、ガラス、その他の基材等に貼合が可能である。
以上の光学用樹脂組成物又は光学用樹脂材料を使用して得られる透明樹脂層を備えた液晶表示装置等の画像表示装置用光学フィルタ及び画像表示装置は上記した光学用樹脂組成物及び光学用樹脂材料の作用効果を継承する。
本発明の光学用樹脂組成物及び光学用樹脂材料は、画像表示パネルの前面に透明樹脂層を形成するものとして、好適に使用される。
【００２９】
以上より、本発明によれば、透明で、適度な粘着力と画像表示装置等の保護に必要な衝撃吸収性を有し、画像表示装置用パネル等の構成材料を侵すことがない光学用樹脂組成物及びそれを用いた光学用樹脂材料を提供することができる。
また、本発明によれば、耐湿信頼性に優れる光学用樹脂組成物及びそれを用いた光学用樹脂材料を提供することができる。
【図面の簡単な説明】
【００３０】
【図１】本発明の光学用樹脂材料を用いた液晶表示装置を示す模式断面図である。
【図２】本発明の光学用樹脂材料を用いた液晶表示装置の他の例を示す模式断面図である。
【図３】本発明の光学用樹脂材料を用いた液晶表示装置の他の例を示す模式断面図である。
【図４】本発明の光学用樹脂材料を用いた液晶表示装置の他の例を示す模式断面図である。
【図５】従来の液晶表示装置を示す模式断面図である。
【図６】従来の液晶表示装置の他の例を示す模式断面図である。
【発明を実施するための形態】
【００３１】
以下に、本発明の光学用樹脂組成物、光学用樹脂材料、画像表示用装置のための光学フィルター、及び画像表示装置について説明する。先ず、本発明の光学用樹脂組成物について以下に説明する。
なお、本明細書において、アクリル酸系誘導体などの「アクリル酸」には、「メタクリル酸」をも含むものとする。
【００３２】
＜光学用樹脂組成物＞
本発明の光学用樹脂組成物は、（Ａ）アクリル酸系誘導体、（Ｂ）アクリル酸系誘導体ポリマー及び（Ｃ）高分子量架橋剤を含有する樹脂組成物である。以下、各成分について説明する。
【００３３】
［（Ａ）アクリル酸系誘導体］
本発明における（Ａ）アクリル酸系誘導体としては、アクリル酸又はメタクリル酸、それらの誘導体等が挙げられる。具体的には、重合性不飽和結合を分子内に１個有する化合物としては、メチル（メタ）アクリレート、ｎ−ブチル（メタ）アクリレート、ｉ−ブチル（メタ）アクリレート、２−エチルヘキシル（メタ）アクリレート、イソノニル（メタ）アクリレート、ｎ−オクチル（メタ）アクリレート、ラウリル（メタ）アクリレート、ステアリル（メタ）アクリレート等のアルキル（メタ）アクリレート、ベンジル（メタ）アクリレート等のアラルキル（メタ）アクリレート、ブトキシエチル（メタ）アクリレート等のアルコキシアルキル（メタ）アクリレート、Ｎ，Ｎ−ジメチルアミノエチル（メタ）アクリレート等のアミノアルキル（メタ）アクリレート、ジエチレングリコールエチルエーテルの（メタ）アクリル酸エステル、トリエチレングリコールブチルエーテルの（メタ）アクリル酸エステル、ジプロピレングリコールメチルエーテルの（メタ）アクリル酸エステル等のポリアルキレングリコールアルキルエーテルの（メタ）アクリル酸エステル、ヘキサエチレングリコールフェニルエーテルの（メタ）アクリル酸エステル等のポリアルキレングリコールアリールエーテルの（メタ）アクリル酸エステル、シクロヘキシル（メタ）アクリレート、ジシクロペンタニル（メタ）アクリレート、イソボルニル（メタ）アクリレート、メトキシ化シクロデカトリエン（メタ）アクリレート等の脂環式基を有する（メタ）アクリル酸エステル、ヘプタデカフロロデシル（メタ）アクリレート等のフッ素化アルキル（メタ）アクリレート、２−ヒドロキシエチル（メタ）アクリレート、３−ヒドロキシプロピル（メタ）アクリレート、４−ヒドロキシブチル（メタ）アクリレート、グリセロール（メタ）アクリレート等の水酸基を有する（メタ）アクリル酸エステル、グリシジル（メタ）アクリレート等のグリシジル基を有する（メタ）アクリル酸エステル、アクリル酸、メタクリル酸、アクリルアミド等が挙げられる。これらは、単独又は２種類以上を併用することができる。なお、ここで、（メタ）アクリレートとは、メタクリレート又はアクリレートの意味であり、たとえば、メチル（メタ）アクリレートは、メチルメタクリレート又はメチルアクリレートを意味する（以下も同様）。これらの重合性不飽和結合を分子内に１個有する化合物は、１種で又は２種以上併用して用いることができる。
【００３４】
［（Ｂ）アクリル酸系誘導体ポリマー］
本発明における（Ｂ）アクリル酸系誘導体ポリマーは、上記アクリル酸誘導体の中で重合性不飽和結合を分子内に１個有する化合物を重合させて得られるものであるが、本発明の効果を損なわない範囲で重合性不飽和結合を分子内に２個以上有する化合物を共重合させてもよい。その重量平均分子量（ゲルパーミエーションクロマトグラフィーにより標準ポリスチレンの検量線を用いて測定したもの、以下同様）が１００，０００〜７００，０００であるものが好ましく、１５０，０００〜４００，０００がより好ましく、２００，０００〜３５０，０００がより好ましい。
【００３５】
前記重合性不飽和結合を分子内に２個以上有する化合物としては、重合反応に寄与する不飽和結合を２つ以上有する化合物であればよく、１，４−ブタンジオールジアクリレート、１，６−ヘキサンジオールジアクリレート、１，９−ノナンジオールジアクリレートなどのアルキレングリコールジアクリレート、ポリエチレングリコールジアクリレート、ポリプロピレングリコールジアクリレートなどのポリアルキレングリコールジアクリレート、トリメチロールプロパントリアクリレート、エトキシ化トリメチロールプロパントリアクリレートなどのトリアクリレート、エトキシ化ペンタエリスリトールテトラアクリレート、ジトリメチロールプロパンテトラアクリレート、ペンタエリスリトールテトラアクリレートなどのテトラアクリレート、ジペンタエリスリトールヘキサアクリレートなどが挙げられる。これら重合性不飽和結合を２個以上有する化合物を過剰に使用した場合（メタ）アクリル酸系誘導体ポリマーの合成中にゲル化が進行する。
【００３６】
このように、アクリル酸系誘導体ポリマーは、重合性不飽和結合を分子内に１個有する化合物を１種で又は２種以上併用して用いることができ、アクリル酸系誘導体以外の重合性化合物を併用して重合させて得られるポリマーであってもよい。
（メタ）アクリル酸系誘導体以外の重合性化合物とは、重合性の不飽和結合を有する化合物であればよく、アクリロニトリル、スチレン、酢酸ビニル、エチレン、プロピレン等が挙げられる。
【００３７】
［（Ｃ）高分子量架橋剤］
本発明における（Ｃ）高分子量架橋剤としては、２つ以上の反応性不飽和結合を有する高分子量の化合物が挙げられ、重量平均分子量が４，０００〜２０，０００であることが好ましく、８，０００〜１６，０００であることがより好ましい。高分子量架橋剤の重量平均分子量が４０００未満では硬化物が脆くなりやすくなり、重量平均分子量が２００００を超えると組成物の粘度が高くなりすぎシート作製が困難になる。
【００３８】
高分子量架橋剤としては、次のものがある。
（ａ）ジアルコール化合物のジ（メタ）アクリレート、例えば、ポリエチレングリコール、ポリプロピレングリコール、ポリブチレングリコ−ル等のポリアルキレングリコールとアクリル酸又はメタクリル酸、２−（メタ）アクリロイロキシエチルコハク酸、２−（メタ）アクリロイロキシエチルヘキサヒドロフタル酸等のカルボキシル基を有する（メタ）アクリレート又は２−イソシアナトエチルメタクリレート（商品名カレンズＭＯＩ、昭和電工製）、２−イソシアナトエチルアクリレート（商品名カレンズＡＯＩ、昭和電工製）等のイソシアネート基を有する（メタ）アクリレート又はグリシジル（メタ）アクリレート等のグリシジル基を有する（メタ）アクリレートを反応させて得られる。
【００３９】
（ｂ）エポキシ樹脂のジ（メタ）アクリレート、例えば、ポリエチレングリコール、ポリブロピレングリコール、ポリブチレングリコ−ル等のポリアルキレングリコールのジグリシジルエーテルなどの分子内にエポキシ基を２個有するエポキシ樹脂とアクリル酸又はメタクリル酸、カルボキシル基を有する（メタ）アクリレート又は水酸基を有する（メタ）アクリレートを反応させて得られる。水酸基を有する（メタ）アクリレートとしては、２−ヒドロキエチルアクリレート、２−ヒドロキシプロピルアクリレート、３−ヒドロキシプロピルアクリレート、４−ヒドロキシブチルアクリレート、ポリエチレングリコールモノアクリレート、ポリプロピレングリコールモノアクリレート、エチレングリコール−プロピレングリコール・ブロックコポリマーモノアクリレート、エチレングリコール−テトラメチレングリコールコポリマーモノアクリレート、カプロラクトン変性モノアクリレート（商品名プラクセルＦＡシリーズ、ダイセル化学（株）製）、ペンタエリスリトールトリアクリレート等のアクリル酸誘導体、２−ヒドロキエチルメタクリレート、２−ヒドロキシプロピルメタクリレート、３−ヒドロキシプロピルメタクリレート、４−ヒドロキシブチルメタクリレート、ポリエチレングリコールモノメタクリレート、ポリプロピレングリコールモノメタクリレート、エチレングリコール−プロピレングリコール・ブロックコポリマーモノメタクリレート、エチレングリコール−テトラメチレングリコールコポリマーモノメタクリレート、カプロラクトン変性モノメタクリレート（商品名プラクセルＦＭシリーズ：ダイセル化学（株）製）、ペンタエリスリトールトリメタクリレート等のメタクリル酸誘導体等がある。また、ポリアルキレングリコールと、過剰なエポキシ樹脂（エポキシ基を分子内に２個有するもの）を反応させて得られる末端にエポキシ基を有する化合物にアクリル酸又はメタクリル酸、カルボキシル基を有する（メタ）アクリレート又は水酸基を有する（メタ）アクリレートを反応させてもエポキシ樹脂の（メタ）アクリレートが得られる。
【００４０】
（ｃ）両末端が水酸基であるポリエステルのジ（メタ）アクリレート；詳しくは、ポリエステルポリオールを、飽和酸と多価アルコールを反応させて製造する。飽和酸としては、アゼライン酸、アジピン酸、セバチン酸等の脂肪族ジカルボン酸があり、多価アルコールとしては、エチレングリコール、プロピレングリコール、ジエチレングリコール、ジプロピレングリコール、ブチレングリコール、ポリエチレングリコール、ポリプロピレングリコール等がある。このようなポリエステルポリオールとアクリル酸又はメタクリル酸、カルボキシル基を有する（メタ）アクリレート又はグリシジル基を有する（メタ）アクリレート又はイソシアネート基を有する（メタ）アクリレートを反応させることによりポリエステルのジ（メタ）アクリレートを得ることができる。
また、飽和酸と多価アルコールを反応させてポリエステルポリカルボン酸を作製し、水酸基を有する（メタ）アクリレート又はイソシアネート基を有する（メタ）アクリレート又はグリシシジル（メタ）アクリレートを反応させることによりポリエステルのジ（メタ）アクリレートを得ることができる。
【００４１】
（ｄ）ポリウレタンのジ（メタ）アクリレート；詳しくは、ポリウレタンは多価アルコール化合物と多価イソシアネート化合物を反応させて得られる。多価アルコールとしては、プロピレングリコール、テトラメチレングリコール、１，４−ブタンジオール、１，５−ペンタンジオール、１，６−ヘキサンジオール、ネオペンチルグリコール、１，４−シクロヘキサンジメタノール、２−メチル−１，８−オクタンジオール、１，９−ノナンジオール、３−メチル−１，５−ペンタンジオール、ポリ１，２−ブチレングリコール、ポリプロピレングリコール、ポリテトラメチレングリコール、エチレングリコール−プロピレングリコール・ブロックコポリマー、エチレングリコール−テトラメチレングリコールコポリマー、メチルペンタンジオール変性ポリテトラメチレングリコール、プロピレングリコール変性ポリテトラメチレングリコール、ビスフェノールＡのプロピレンオキシド付加体、水添ビスフェノールＡのプロピレンオキシド付加体、ビスフェノールＦのプロピレンオキシド付加体、水添ビスフェノールＦのプロピレンオキシド付加体等があり、多価イソシアネート化合物としては、トリレンジイソシアネート、キシリレンジイソシアネート、ジフェニルメタンジイソシアネート、ヘキサメチレンジイソシアネート、トリメチルヘキサメチレンジイソシアネート、テトラメチルキシリレンジイソシアネート、イソホロンジイソシアネート、水素添加されたトリレンジイソシアネート、水素添加されたキシリレンジイソシアネート、水素添加されたジフェニルメタンジイソシアネート、ノルボルネンジイソシアネート等のジイソシアネート、さらには上記したジイソシアネートの重合体、又は、ジイソシアネートの尿素変性体、ビュレット変性体等がある。
このようなポリウレタンであって多価アルコール過剰で反応させて得られる末端に水酸基を有する化合物を、アクリル酸又はメタクリル酸、カルボキシル基を有する（メタ）アクリレート又はグリシシジル（メタ）アクリレート等のグリシジル基を有する（メタ）アクリレート又はイソシアネート基を有する（メタ）アクリレートと反応させることによりポリウレタンのジ（メタ）アクリレートを得ることができる。
【００４２】
（ｅ）ポリウレタンをヒドロキシル基と反応性二重結合とを有する化合物と反応させて得られる化合物；詳しくは、ポリウレタンの原料となる多価アルコールと多価イソシアネート化合物は前記と同じである。これら多価アルコール、多価イソシアネートは、それぞれ、１種で又は２種以上併用して使用することができる。
このようなポリウレタンであって多価イソシアネート過剰で反応させて得られる末端にイソシアネート基を有する化合物を、ヒドロキシル基と反応性二重結合を有する化合物又はカルボキシル基を有する（メタ）アクリレートと反応させることにより、反応性二重結合末端ポリウレタンとすることができる。
【００４３】
ヒドロキシル基と反応性二重結合とを有する化合物としては、２−ヒドロキシエチルアクリレート、２−ヒドロキシプロピルアクリレート、３−ヒドロキシプロピルアクリレート、４−ヒドロキシブチルアクリレート、ポリエチレングリコールモノアクリレート、ポリプロピレングリコールモノアクリレート、エチレングリコール−プロピレングリコール・ブロックコポリマーモノアクリレート、エチレングリコール−テトラメチレングリコールコポリマーモノアクリレート、カプロラクトン変性モノアクリレート（商品名プラクセルＦＡシリーズ、ダイセル化学社製）、ペンタエリスリトールトリアクリレート等のアクリル酸誘導体、２−ヒドロキシエチルメタクリレート、２−ヒドロキシプロピルメタクリレート、３−ヒドロキシプロピルメタクリレート、４−ヒドロキシブチルメタクリレート、ポリエチレングリコールモノメタクリレート、ポリプロピレングリコールモノメタクリレート、エチレングリコール−プロピレングリコール・ブロックコポリマーモノメタクリレート、エチレングリコール−テトラメチレングリコールコポリマーモノメクタリレート、カプロラクトン変性モノメクタリレート（商品名プラクセルＦＭシリーズ：ダイセル化学社製）、ペンタエリスリトールトリメタクリレート等のメタクリル酸誘導体等がある。これらの化合物は、１種で又は２種以上併用して使用される。
【００４４】
硬化物の強靭さの点から、高分子量架橋剤としては、ポリウレタンのジ（メタ）アクリレート、反応性二重結合末端ポリウレタン（特に反応性二重結合がアクリロイル基に基づくもの）が好ましい。さらに、これらのうち、ポリウレタンのジオール成分がポリプロピレングリコールやポリテトラメチレングリコールからなるものがより好ましく、ジオール成分がポリプロピレングリコールやポリテトラメチレングリコールで、ジイソシアネート成分がイソホロンジイソシアネートであるポリウレタンを使用するものが特に好ましい。
【００４５】
（Ｂ）アクリル酸系誘導体ポリマーと（Ｃ）高分子量架橋剤の相溶性が低い場合、高分子量架橋剤の量を多くすると硬化物が白濁するが、高分子量架橋剤の原料に炭素数１〜４のアルキレングリコールを使用することによりポリマーとの相溶性を向上させることが出来、高分子量架橋剤の量によらず透明性を保つことが出来る。また、高分子量の架橋剤を使用することにより、比較的多量に使用した場合でも硬化物が脆くなったり、粘着力が低くなりすぎたりすることを防ぐことが出来る。これにより、架橋剤の使用量を増やすことが出来、配合時の誤差によって硬化物の特性が変化してしまうことを抑制することが出来る。
高分子量架橋剤の合成方法は塊状重合、溶液重合、懸濁重合及び乳化重合等の既知の重合方法を使用することができる。
これらの高分子量架橋剤は、単独で又は２種以上を組み合わせて用いることができる。
【００４６】
上記のアクリル酸系誘導体以外に、アクリロニトリル、スチレン、酢酸ビニル、エチレン、プロピレン等の重合性不飽和結合を分子内に１個有する化合物を使用することができる。
【００４７】
以上において、本発明の効果を得るためには、使用する重合性化合物の全量の内、アクリル酸系誘導体以外のモノマーの使用量は９０重量％以下が好ましく、５０重量％以下がより好ましく、特に、２０重量％以下が好ましい。
本発明において、高分子量架橋剤と共にこれ以外の重合性不飽和結合を分子内に２個以上有する化合物を併用することができる。重合性不飽和結合を分子内に２個以上有する化合物が多すぎると、粘着力が小さくなりすぎ、また、衝撃で衝撃吸収層が裂け易くなる傾向があり、少なすぎると光学用樹脂材料の形状保持性が劣るようになる。
【００４８】
本発明に係る光学用樹脂組成物は、（Ａ）アクリル酸系誘導体、（Ｂ）アクリル酸系誘導体ポリマー、（Ｃ）高分子量架橋剤の合計１００重量部に対して、
（Ａ）アクリル酸系誘導体１４〜８８．９９重量部、
（Ｂ）アクリル酸系誘導体ポリマー１０〜８０重量部、
（Ｃ）高分子量架橋剤１．０〜５０重量部
を含有することが好ましい。
【００４９】
アクリル酸系誘導体ポリマーが１０重量部未満であると機械的特性に問題が生じ、光学用樹脂材料の衝撃吸収性が低下することがある。また硬化収縮が大きくなり膜の平坦性に問題が生じやすくなる。逆に、８０重量部を超えると組成物の粘度が高くなりすぎシート作製が困難になることがある。
アクリル酸系誘導体が１４重量部未満では、組成物の粘度が高くなりすぎシート作製が困難になり、８８．９９重量部を超えると機械的特性に問題が生じることがある。
高分子量架橋剤が１．０重量部未満では、樹脂組成物の硬化物が形状を保つことが困難となることがあり、逆に５０重量部を超えると粘度が高くなりすぎシート作製が困難になりやすくなったり、また、粘着力が小さくなったりすることがある。また、樹脂組成物の硬化物が脆くなり機械的特性に問題が生じやすくなることがある。
【００５０】
以上の（Ａ）アクリル酸系誘導体、（Ｂ）アクリル酸系誘導体ポリマー、及び（Ｃ）高分子量架橋剤の配合量としては、（Ａ）アクリル酸系誘導体３６〜８９．９９重量部、（Ｂ）アクリル酸系誘導体ポリマー１５〜６０重量部、（Ｃ）高分子量架橋剤１．０〜５０重量部であることがより好ましく、（Ａ）アクリル酸系誘導体３９〜６９重量部、（Ｂ）アクリル酸系誘導体ポリマー１５〜５０部、（Ｃ）高分子量架橋剤３〜４５重量部であることがさらに好ましく、（Ａ）アクリル酸系誘導体３９〜５９重量部、（Ｂ）アクリル酸系誘導体ポリマー１５〜４０部、（Ｃ）高分子量架橋剤５〜４０重量部であることが特に好ましい。
【００５１】
本発明の光学用樹脂組成物において、（Ａ）アクリル酸系誘導体が、アルキル基の炭素数が４〜１８であるアルキルアクリレート（以下、ＡＡモノマーという。）及び下記一般式（Ｉ）で表されるヒドロキシル基含有アクリレート（以下、ＨＡモノマーという。）の混合物からなることが好ましく、
ＣＨ２＝ＣＨＣＯＯ（ＣｍＨ２ｍＯ）ｎＨ      一般式（Ｉ）
（ただし、一般式（Ｉ）中、ｍは２、３、又は４、ｎは１〜１０の整数を示す。）
また、前記（Ｂ）アクリル酸系誘導体ポリマーが、ＡＡモノマーとＨＡモノマーとを重合させて得られるコポリマーであることが好ましい。
前記（Ａ）におけるＨＡモノマーの割合（Ｍ重量％）と、前記（Ｂ）中のＨＡモノマーの割合（Ｐ重量％）との間に、下記数式（Ｉ）の関係があるように配合されてなることがより好ましい。
−８≦（Ｐ−Ｍ）≦８    数式（Ｉ）
【００５２】
この場合においては、本発明の光学用樹脂組成物における各成分の配合量は、（Ａ）アクリル酸系誘導体、（Ｂ）アクリル酸系誘導体ポリマー、及び（Ｃ）高分子量架橋剤の合計１００重量部に対して、（Ａ）アクリル酸系誘導体３６〜８３．９９重量部、（Ｂ）アクリル酸系誘導体ポリマー１５〜６０重量部、（Ｃ）高分子量架橋剤１．０〜５０重量部であることがより好ましく、（Ａ）アクリル酸系誘導体３９〜６９重量部、（Ｂ）アクリル酸系誘導体ポリマー１５〜５０重量部、（Ｃ）高分子量架橋剤３〜４５重量部であることがさらに好ましい。
【００５３】
前記ＡＡモノマーとしては、ｎ−ブチルアクリレート、ｎ−ペンチルアクリレート、ｎ−ヘキシルアクリレート、ｎ−オクチルアクリレート、イソオクチルアクリレート、２−エチルヘキシルアクリレート、ドデシルアクリレート、ステアリルアクリレート等が挙げられるが、ｎ−ブチルアクリレート、イソオクチルアクリレート、２−エチルヘキシルアクリレート、ｎ−オクチルアクリレートが好ましく、エチルヘキシルアクリレートが特に好ましい。またこれらのアクリレートは２種類以上を組み合わせて使用してもよい。
【００５４】
前記ＨＡモノマーとしては、２−ヒドロキシエチルアクリレート、１−ヒドロキシエチルアクリレート、２−ヒドロキシプロピルアクリレート、３−ヒドロキシプロピルアクリレート、１−ヒドロキシプロピルアクリレート、４−ヒドロキシブチルアクリレート、３−ヒドロキシブチルアクリレート、２−ヒドロキシブチルアクリレート、１−ヒドロキシブチルアクリレート等の水酸基含有アクリレート、ジエチレングリコールやトリエチレングリコール等のポリエチレングリコールモノアクリレート、ジプロピレングリコールやトリプロピレングリコール等のポリプロピレングリコールモノアクリレート、ジブチレングリコールやトリブチレングリコール等のポリブチレングリコールモノアクリレートなどが挙げられるが、２−ヒドロキシエチルアクリレート、１−ヒドロキシエチルアクリレート、２−ヒドロキシプロピルアクリレート、３−ヒドロキシプロピルアクリレート、１−ヒドロキシプロピルアクリレート、４−ヒドロキシブチルアクリレート、３−ヒドロキシブチルアクリレート、２−ヒドロキシブチルアクリレート、１−ヒドロキシブチルアクリレートが好ましく、２−ヒドロキシエチルアクリレートが特に好ましい。また、これらのアクリレートは２種類以上を組み合わせて使用してもよい。
【００５５】
本発明における（Ａ）アクリル酸誘導体は、ＡＡモノマー及びＨＡモノマーの混合物である場合、ＡＡモノマーを５０〜８７重量％、ＨＡモノマーを１３〜５０重量％の割合で使用することが好ましく、より好ましくはＡＡモノマーを６０〜７０重量％とＨＡモノマーを３０〜４０重量％の割合である。
これらにおいて、ＡＡモノマーが８７重量％を超えると、つまり、ＨＡモノマーが少なすぎると吸湿時に本発明に係る衝撃吸収材の硬化物が白濁しやすくなることがあり、逆に、ＨＡモノマーが５０重量％を超えると、つまり、ＡＡモノマーが少なすぎると吸湿時に本発明に係る衝撃吸収材の硬化物が変形しやすくなることがある。
【００５６】
本発明において、（Ｂ）アクリル酸系誘導体ポリマーが、ＡＡモノマーとＨＡモノマーとを重合させて得られるコポリマーである場合、ＡＡモノマーを５０〜８７重量％、ＨＡモノマーを１３〜５０重量％の割合で重合させることが好ましく、より好ましくは、ＡＡモノマーを６０〜７０重量％、ＨＡモノマーを３０〜４０重量％である。
【００５７】
また、ＡＡモノマーとＨＡモノマーを重合させて得られるコポリマーはその重量平均分子量（ゲルパーミエーションクロマトグラフィーにより標準ポリスチレンの検量線を用いて測定したもの、以下同様）が、１００，０００〜７００，０００であるものが好ましく、１５０，０００〜４００，０００がより好ましく、２００，０００〜３５０，０００がより好ましい。
【００５８】
ＡＡモノマーとＨＡモノマーとを重合させて得られるコポリマーの合成方法としては、溶液重合、懸濁重合、乳化重合及び塊状重合等の既知の重合方法を用いることができるが、溶液重合あるいは塊状重合が好ましい。重合開始剤としては、熱によりラジカルを発生する化合物を用いることができ、具体的には、過酸化ベンゾイル、ｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシビバレート、（３，５，５−トリメチルヘキサノイル）パーオキシド、ジプロピオニルパーオキシド、ジアセチルパーオキシド、ジドデシルパーオキシドの様な有機過酸化物や、２，２’−アゾビスイソブチロニトリル、２，２’−アゾビス（２−メチルブチロニトリル）、１，１’−アゾビス（シクロヘキサン−１−カルボニル）。２，２’−アゾビス（２，４−ジメチルバレロニトリル）、２，２’−アゾビス（２，４−ジメチル−４−メトキシバレロニトリル）、ジメチル２，２’−アゾビス（２−メチルプロピオネート）、４，４’−アゾビス（４−シアノバレリック酸）、２，２’−アゾビス（２−ヒドロキシメチルプロピオニトリル）、２，２’−アゾビス［２−（２−イミダゾリン−２−イル）プロパン］のようなアゾ系化合物が挙げられる。
【００５９】
本発明において、以上のＡＡモノマー及びＨＡモノマーは、（Ａ）アクリル酸系誘導体と、（Ｂ）アクリル酸系誘導体ポリマーとでそれぞれ同一の組み合わせで使用することが好ましい。
【００６０】
また、既述の通り、本発明において、前記（Ａ）アクリル酸系誘導体におけるＨＡモノマーの割合（Ｍ重量％）と、前記（Ｂ）アクリル酸系誘導体ポリマー（コポリマー）中のＨＡモノマーの割合（Ｐ重量％）との間に、下記数式（Ｉ）の関係があるようにそれぞれの配合が調整されることが好ましい。
−８≦（Ｐ−Ｍ）≦８    数式（Ｉ）
（Ｐ−Ｍ）が上記の式を満足しない場合、硬化時に本発明に係る衝撃吸収材が白濁しやすくなる傾向がある。（Ｂ）アクリル酸系誘導体ポリマー及び（Ａ）アクリル酸系誘導体において、ＡＡモノマー（及びＨＡモノマー）が、前記した好ましい割合にあるときは、常にこの条件を満足する。
また、（Ｐ−Ｍ）の値は、下限−５，上限５がより好ましく、下限−３，上限３がさらに好ましい。
【００６１】
［（Ｄ）重合開始剤］
（Ａ）アクリル酸系誘導体、（Ｂ）アクリル酸系誘導体ポリマー、及び（Ｃ）高分子量架橋剤を含有する樹脂組成物を含有する樹脂組成物に加えて、さらに、（Ｄ）重合開始剤を含有することが好ましい。重合開始剤としては、（Ｄ１）光重合開始剤及び（Ｄ２）熱重合開始剤のいずれも使用することができ、これらを併用してもよい。また、電子線の照射により重合させる場合などには重合開始剤を使用しなくてもよい。すなわち、硬化反応には、活性エネルギー線の照射による硬化反応、熱による硬化反応、又は、これらの併用により行うことができる。活性エネルギー線とは、紫外線、電子線、α線、β線、γ線等をいう。これらの方法は、前記アクリル酸系誘導体ポリマーの合成にも利用できる。
【００６２】
重合開始剤の配合量としては、（Ａ）アクリル酸系誘導体、（Ｂ）アクリル酸系誘導体ポリマー、（Ｃ）高分子量架橋剤、（Ｄ）重合開始剤の合計１００重量部に対して、０．０１〜５重量部含むことが好ましく、０．０１〜３重量部含むことがより好ましく、０．０３〜２重量部含むことがさらに好ましい。重合開始剤として光重合開始剤を使用するときは、その使用量は、０．１〜５重量部が好ましく、重合開始剤として熱重合開始剤を使用するときは、その使用量は、０．０１〜１重量部が好ましく、光重合開始剤と熱重合開始剤を併用するときは、それぞれこれらの量範囲で使用することが好ましい。重合開始剤は、０．０１重量部未満では反応が十分に進行せず、逆に５重量部を超えると重合開始剤が大量に残存し、光学的な特性や機械的特性に問題が生じる。
【００６３】
光重合開始剤と熱重合開始剤を併用する場合、プロセスに応じてそれぞれの使用量を変えることが好ましい。例えば光重合により仮固定を行い、その後熱重合により本硬化を行う場合は比較的少量の光重合開始剤と熱重合開始剤を併用することが好ましい。この場合、前記の配合において、光重合開始剤０．１〜０．５重量部と熱重合開始剤０．１〜１．０重量部を併用することが好ましい。また、光重合によりほとんどの硬化を終了させ、ごく一部の光硬化しにくい部分を熱重合により硬化させる場合は、保存安定性の点からより少量の熱重合開始剤を使用することが好ましい。この場合、前記の配合において、光重合開始剤０．５〜５重量部と熱重合開始剤０．０１〜０．２重量部を使用することが好ましい。
【００６４】
光重合開始剤としては、ベンゾフェノン系、アントラキノン系、ベンゾイン系、スルホニウム塩、ジアゾニウム塩、オニウム塩等の公知の材料から選ぶことができる。これらは、特に紫外線に感度を有する。
【００６５】
光重合開始剤として、さらに具体的には、ベンゾフェノン、Ｎ，Ｎ’−テトラメチル−４，４’−ジアミノベンゾフェノン（ミヒラーケトン）、Ｎ，Ｎ−テトラエチル−４，４’−ジアミノベンゾフェノン、４−メトキシ−４’−ジメチルアミノベンゾフェノン、α−ヒドロキシイソブチルフェノン、２−エチルアントラキノン、ｔ−ブチルアントラキノン、１，４−ジメチルアントラキノン、１−クロロアントラキノン、２，３−ジクロロアントラキノン、３−クロル−２−メチルアントラキノン、１，２−ベンゾアントラキノン、２−フェニルアントラキノン、１，４−ナフトキノン、９，１０−フェナントラキノン、チオキサントン、２−クロロチオキサントン、１−ヒドロキシシクロヘキシルフェニルケトン、２，２−ジメトキシ―１，２−ジフェニルエタン―１−オン、２−ヒドロキシ−２−メチル−１−フェニルプロパン−１−オン等の芳香族ケトン化合物、ベンゾイン、メチルベンゾイン、エチルベンゾイン等のベンゾイン化合物、ベンゾインメチルエーテル、ベンゾインエチルエーテル、ベンゾインイソブチルエーテル、ベンゾインフェニルエーテル等のベンゾインエーテル化合物、ベンジル、２，２−ジエトキシアセトフェノン、ベンジルジメチルケタール、β−（アクリジン−９−イル）アクリル酸等のエステル化合物、９−フェニルアクリジン、９−ピリジルアクリジン、１，７−ジアクリジノヘプタン等のアクリジン化合物、２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）５−フェニルイミダゾール二量体、２−（２，４−ジメトキシフェニル）−４，５−ジフェニルイミダゾール二量体、２−（ｐ−メチルメルカプトフェニル）−４，５−ジフェニルイミダゾール二量体等の２，４，５−トリアリールイミダゾール二量体、２−ベンジル−２−ジメチルアミノ−１−（４−モリホリノフェニル）−１−ブタノン、２−メチル−１−［４−（メチルチオ）フェニル］−２−モルホリノ−１−プロパン、ビス（２，４，６−トリメチルベンゾイル）−フェニルフォスフィンオキサイド、オリゴ（２−ヒドロキシ−２−メチル−１−（４−（１−メチルビニル）フェニル）プロパノン）等が挙げられる。また、特に、樹脂組成物を着色させないものとしては１―ヒドロキシシクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン等のα−ヒドロキシアルキルフェノン系化合物、ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等のアシルフォスフィンオキサイド系化合物、オリゴ（２−ヒドロキシ−２−メチル−１−（４−（１−メチルビニル）フェニル）プロパノン）、オキシ−フェニル−アセチックアシッド２−［２−オキソ−２−フェニル−アセトキシ−エトキシ］−エチルエステルとオキシ−フェニル−アセチックアシッド２−［２−ヒドロキシ−エトキシ］−エチルエステルの混合物及びこれらを組み合わせたものが好ましい。また、特に厚いシートを作製するためには、ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等のアシルフォスフィンオキサイド系化合物を含む光重合開始剤が好ましい。また、シートの臭気を減らすためにはオリゴ（２−ヒドロキシ−２−メチル−１−（４−（１−メチルビニル）フェニル）プロパノン）、オキシ−フェニル−アセチックアシッド２−［２−オキソ−２−フェニル−アセトキシ−エトキシ］−エチルエステルとオキシ−フェニル−アセチックアシッド２−［２−ヒドロキシ−エトキシ］−エチルエステルの混合物が好ましい。また、酸素による重合阻害を低減するためにはオキシ−フェニル−アセチックアシッド２−［２−オキソ−２−フェニル−アセトキシ−エトキシ］−エチルエステルとオキシ−フェニル−アセチックアシッド２−［２−ヒドロキシ−エトキシ］−エチルエステルの混合物が好ましい。これらの光重合開始剤は複数を組み合わせて使用してもよい。
【００６６】
前記熱重合開始剤としては、熱によりラジカルを発生する開始剤であり、具体的には、過酸化ベンゾイル、ｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシビバレート、ｔ−ヘキシルパーオキシピバレート、（３，５，５−トリメチルヘキサノイル）パーオキシド、ジプロピオニルパーオキシド、ラウロイルパーオキシド、ジアセチルパーオキシド、ジドデシルパーオキシドの様な有機過酸化物が挙げられる。また、２，２’−アゾビスイソブチロニトリル、２，２’−アゾビス（２−メチルブチロニトリル）、１，１’−アゾビス（シクロヘキサン−１−カルボニル）、２，２’−アゾビス（２，４−ジメチルバレロニトリル）、２，２’−アゾビス（２，４−ジメチル−４−メトキシバレロニトリル）、ジメチル２，２’−アゾビス（２−メチルプロピオネート）、４，４’−アゾビス（４−シアノバレリック酸）、２，２’−アゾビス（２−ヒドロキシメチルプロピオニトリル）、２，２’−アゾビス［２−（２−イミダゾリン−２−イル）プロパン］のようなアゾ系化合物が挙げられる。
【００６７】
１０時間半減期温度と呼ばれる、１０時間で熱重合開始剤の半分が分解する温度が低すぎる場合は保存安定性が低下したり、１０時間半減期温度が高すぎる場合は反応に高温での加熱が必要になるため液晶や偏光板の特性が劣化し、液晶ディスプレイの表示特性が悪化するといった問題が発生する可能性がある。このため、熱重合開始剤の１０時間半減期温度は４０〜８０℃が好ましく、４０〜６５℃がより好ましく、５０〜６５℃が特に好ましい。１０時間半減期温度が比較的高い熱重合開始剤は保存安定性を確保しやすいが、反応性が低くなるため添加量を比較的多めにする必要がある。逆に１０時間半減期温度が低い熱重合開始剤は、保管時の重合反応を抑制するために比較的少量の添加量とすることが好ましい。
なお、光学用樹脂組成物は樹脂組成物のままの状態で塗布あるいは注型する場合は、液晶パネルに使用している偏向板の高温耐性が低い等の理由から加熱することが困難な場合もあり、この場合、光で重合できる光重合開始剤が好ましい。この場合の配合量は、（Ａ）アクリル酸系誘導体、（Ｂ）アクリル酸系誘導体ポリマー、（Ｃ）高分子量架橋剤、（Ｄ１）光重合開始剤の合計１００重量部に対して、各成分の配合量が（Ａ）３９〜５９重量部、（Ｂ）１５〜４０重量部、（Ｃ）５〜４０重量部、（Ｄ１）０．５〜２．０重量部であることが好ましい。
【００６８】
本発明の光学用樹脂組成物には更に各種安定剤を必要に応じて添加することが好ましい。安定剤としては、樹脂組成物の保存安定性を高める目的で使用されるパラメトキシフェノール等の重合禁止剤、樹脂組成物の硬化物の耐熱性を高めるために使用されるトリフェニルホスフィン等の酸化防止剤、耐候性を高めるために使用されるＨＡＬＳ等が挙げられる。これら安定剤は複数を組み合わせて使用してもよい。その他、本発明の効果が得られる範囲であれば、その他化合物を添加してもよい。
【００６９】
＜光学用樹脂材料＞
本発明の光学用樹脂材料は、上記本発明の光学用樹脂組成物を硬化反応させることにより得ることが出来る。
本発明の光学用樹脂材料の製造は、注形成形などが利用でき、また、汎用の塗工機を用い所望の厚みを塗工し、紫外線等の光線、電子線などの放射線を照射して硬化させることにより製造することができる。形状がシート状（フィルム状を含む）である場合は、膜厚が０．１ｍｍ〜３ｍｍのものであることが好ましい。透明保護基板と併用しない場合は衝撃吸収性を考慮すると０．２ｍｍ以上の厚さがより好ましい。特に、衝撃吸収性を大きくしたいときは、厚さを１．３ｍｍ以上にすることが好ましい。一方、透明保護板と併用する場合は、０．５ｍｍ以下であることが好ましく、０．２ｍｍ以下であることが特に好ましい。この光学用樹脂材料は、画像表示用パネル又は画像表示装置表面、光学フィルタなどにシート状物（フィルム上のものを含む）をそのまま、又は、粘着剤若しくは接着剤を介して積層することができる。
また、光学フィルタを作製する場合、光学フィルタの基材又は反射防止膜層等の機能層の上に本発明の光学用樹脂組成物を製膜した後、さらに、光学フィルタの基材、機能層又は保護層を積層してから、放射線を照射して硬化させてもよい。本発明の光学用樹脂組成物は、可能なら、シート状（フィルム状を含む）にして使用してもよい。
【００７０】
本発明に用いる光学用樹脂材料は、ガラス転移温度（Ｔｇ）が、０℃以下であることが好ましい。ガラス転移温度が０℃を超えると衝撃吸収層が硬くなり、衝撃で裂けやすくなる。Ｔｇは−２０〜−６０℃であることがより好ましい。
本発明に用いる樹脂材料となるポリマーの分子中には、粘着性を大きくする目的で、極性基を付与しておくことが好ましい。ガラスとの粘着性を大きくする極性基としては、水酸基、カルボキシル基、シアノ基、グリシジル基等の極性基があるが、これらの基は、この様な基を有するモノマーを反応させることにより導入することができる。
【００７１】
本発明の光学用樹脂組成物及び光学用樹脂材料は、また、画像表示装置に使用するためには、可視光透過率を８０％以上とすることが好ましい。
【００７２】
本発明の光学用樹脂組成物に紫外線等を照射して重合させる場合、酸素が存在すると重合が阻害される場合には、樹脂表面を酸素を遮断するための透明フィルム又は透明ガラスで覆うことが好ましい。また、不活性雰囲気下で重合を行うことにより酸素を遮断することもできる。また、酸素を遮断することが困難な場合、重合開始剤の添加量を増やすことにより酸素による重合阻害の影響を低減することが出来る。この場合の重合開始剤としてはオキシ−フェニル−アセチックアシッド２−［２−オキソ−２−フェニル−アセトキシ−エトキシ］−エチルエステルとオキシ−フェニル−アセチックアシッド２−［２−ヒドロキシ−エトキシ］−エチルエステルの混合物が好ましい。紫外線照射装置としては枚葉式、コンベア式等の紫外線照射装置を使用することができる。また、紫外線照射用の光源としては低圧水銀灯、中圧水銀灯、高圧水銀灯、メタルハライドランプ、ＬＥＤランプ等が使用できるが、高圧水銀灯、メタルハライドランプが好ましい。
本発明の光学用樹脂組成物は厚く製膜しても、また、本発明の光学用樹脂材料が厚いものであっても、高分子量のコポリマー（成分（Ｂ））を含むので、その硬化樹脂である光学用樹脂材料は、硬さがあり、衝撃に対して、組成変形しにくく、従って、厚くして衝撃吸収性を向上させやすい。
【００７３】
本発明の光学用樹脂組成物又は上記光学用樹脂材料は、各種画像表示用装置に適用することができる。画像表示用装置としては、プラズマディスプレイ（ＰＤＰ）、液晶ディスプレイ（ＬＣＤ）、陰極線管（ＣＲＴ）、電界放出ディスプレイ（ＦＥＤ）、有機ＥＬディスプレイ、電子ペーパー等がある。
【００７４】
本発明の光学用樹脂組成物又は上記光学用樹脂材料は、例えば、反射防止層、防汚層、色素層、ハードコート層などの機能性を有する層をポリエチレンフィルム、ポリエステルフィルム等の基材フィルムなどに製膜又は積層した多層物、あるいはガラス、アクリル、ポリカーボネートなどの板、これらの板に機能性を有する層を製膜又は積層した多層物等と組み合わせて、また、このような多層物と組み合わせた光学用フィルタとして使用することができる。
【００７５】
反射防止層は、可視光反射率が５％以下となる反射防止性を有している層であればよく、透明なプラスチックフィルム等の透明基材に既知の反射防止方法で処理された層を用いることができる。
【００７６】
防汚層は表面に汚れがつきにくくするためのもので、表面張力を下げるためにフッ素系樹脂やシリコン系樹脂等の層が使用されるが、これら既知の層を使用することができる。
【００７７】
色素層は色純度を高めるために使用されるもので、液晶表示用パネル等の画像表示用パネルから発する光の色純度が低い場合に不要な光を低減するために使用される。不要な部分の光を吸収する色素を樹脂に溶解させ、ポリエチレンフィルム、ポリエステルフィルム等の基材フィルムなどに製膜又は積層したり、粘着剤に混合したりするなどして形成する。
【００７８】
ハードコート層は表面硬度を高くするために使用される。ハードコート層としてはウレタンアクリレートやエポキシアクリレート等のアクリル樹脂やエポキシ樹脂等をポリエチレンフィルム等の基材フィルムなどに製膜又は積層したものを使用することができる。同様に表面硬度を高めるためにガラス、アクリル板、ポリカーボネートなどの板、あるいはこれらの板にハードコート層を製膜又は積層したものを使用することもできる。
【００７９】
本発明の光学用樹脂組成物又は上記光学用樹脂材料は、反射防止層等の機能性を有する層と、その他適宜必要なものを積層して使用することができる。この場合、機能性を有する層は、透明基材の一方に積層されていてもよく、透明基材の両側に機能の異なる層が別々に、また、その両側に機能の同じ層が積層されていてもよい。機能性を有する層の積層順序は任意である。
これら機能性を有する層と組み合わせる場合、本発明の光学用樹脂組成物又は上記光学用樹脂材料は、画像表示用パネル又は画像表示装置表面に近い側に積層することが好ましい。
【００８０】
本発明の光学用樹脂組成物又は上記光学用樹脂材料は、また、偏光板に積層して使用することもできる。この場合、偏光板の視認面側に積層することもでき、その反対側に積層することもできる。偏光板の視認面側に使用する場合には本発明の光学用樹脂組成物又は上記光学用樹脂材料のさらに視認面側に反射防止層、防汚層、ハードコート層を積層することができ、偏光板と液晶セルの間に使用する場合には、偏光板の視認面側に機能性を有する層を積層することができる。
【００８１】
このような多層物とする場合、本発明の光学用樹脂組成物又は上記光学用樹脂材料が最外層となるようにすることが好ましい。
これらの層は、必要なら各層の間に粘着層を介しロールラミネートや枚葉貼合機を用いて積層することができる。さらに、ロールラミネートや枚葉貼合機で積層した多層材は、ロールラミネータ又は枚葉貼合機を用いて画像表示用パネル若しくは画像表示装置の前面又は画像表示装置用の前面板若しくは透明保護基板に貼合することができる
【００８２】
本発明の光学用樹脂組成物又は上記光学用樹脂材料は、画像表示装置の画像表示用パネルより、視認側の適切な位置に配置されることが好ましい。画像表示用パネルと前面板又は透明保護基板の間に適用されることが特に好ましい。
画像表示用装置の前面板又は透明保護基板は一般的な光学用透明基板を使用することができる。具体的にはガラス板、石英板等の無機物の板、アクリル板、ポリカーボネート板等の樹脂板、厚手のポリエステルシート等の樹脂シートが挙げられる。高い表面硬度が必要な場合にはガラス、アクリル等の板が好ましく、ガラス板がより好ましい。これらの前面板又は透明保護基板の表面には反射防止、防汚、ハードコート等の処理がなされていてもよい。これらの表面処理は前面板又は透明保護基板の片面でもよい、両面に処理されていてもよい。これらの前面板又は透明保護基板は複数を組み合わせて使用することもできる。
【００８３】
前記画像表示装置が液晶表示装置の場合、液晶表示セルは一般的な液晶表示セルを使用することができる。液晶表示セルは液晶の制御方法によりＴＮ、ＳＴＮ、ＶＡ、ＩＰＳ等に別けられるが、いずれの制御方法を使用した液晶表示セルでも使用することができる。
【００８４】
液晶表示装置について、図面を用いて説明する。図１、図２、図３、及び図４は、本発明の光学用樹脂材料を用いた液晶表示装置を示す模式断面図、図５及び図６は、従来の液晶表示装置を示す模式断面図である。
従来の液晶表示装置の構造は、１例として図５に示すように、液晶表示セル１と、その両面に貼り付けられた偏光板２、前面に空隙３を設けて配置された透明保護基板５とから構成される。液晶表示セル１は、透明な二枚のガラスに液晶を封入した構造体で、そのガラスの外側の両面に偏光板２等が貼り付けられている。液晶表示セル１の下部に位置する符号４は、反射板又はバックライトシステムである。この場合、透明保護基板５の前面に反射防止層、防汚層、ハードコート層などが適宜積層される。図６に従来の他の液晶表示装置を示すが、液晶表示セル１と、その両面に貼り付けられた偏光板２と反射板又はバックライトユニット４を備えたものである。この場合、偏光板２の前面に反射防止層、防汚層、ハードコート層などが適宜積層される。これに対し、本発明に係る液晶表示装置として、図１に、本発明の光学用樹脂材料からなる透明樹脂層を介して構成される液晶表示装置の一例を示す。
【００８５】
液晶表示セル１の両面に偏光板２が積層され、一方偏光板２の上に透明樹脂層３’、その上に透明保護基板５が積層されて視認側を構成し、他方偏光板２に反射板又はバックライトシステム４が配置されている。
【００８６】
また、図２のように図１における構成で、透明樹脂層３’と視認側の偏光板２の順番を入れ替えてもよい。この場合、透明保護基板５と偏光板２を貼り付けるために粘着剤等を使用してもよい。図１や図２のように透明保護基板５を使用する場合、透明保護基板５の表面に反射防止層、防汚層、ハードコート層などが適宜積層されてもよい。また偏光板２の表面に反射防止層、防汚層、ハードコート層などが積層されていてもよいが、これらの機能性を有する層がなくてもよい。
【００８７】
また、図１及び図２における液晶表示装置の構成に対応して、図３及び図４のように透明保護基板５を配置しない構成もある。ただし、図４では、さらに、透明樹脂層３’と偏光板２の順番を入れ替えている。図３のように偏光板２が最前面にある場合には偏光板２の表面に反射防止層、防汚層、ハードコート層などが積層されていてもよい。図４のように透明樹脂層３’が最前面にある場合には透明樹脂層３’の前面に反射防止層、防汚層、ハードコート層などが積層されていてもよく、少なくともハードコート層が積層されていることが特に好ましい。
上記の偏光板は一般的な偏光板を使用することができる。これらの偏光板の表面には反射防止、防汚、ハードコート等の処理がなされていてもよい。これらの表面処理は偏光板の片面でもよい、両面に処理されていてもよい。
【００８８】
本発明の光学用樹脂組成物又は上記光学用樹脂材料は、反射防止層、電磁波遮蔽層、近赤外線遮蔽層などの機能性を有する層、ポリエチレンフィルム、ポリエステルフィルム等の基材フィルムなどに製膜又は積層され、多層物として、また、このような多層物からなる光学用フィルタとして利用することができる。
【００８９】
電磁波遮蔽層としては可視光透過率６０％以上で電磁波遮蔽性を有していれば既知の電磁波遮蔽層を用いることができる。透明導電膜、導電性繊維メッシュ、導電性インキにより作製されたメッシュ等を使用することができるが、高透明、高電磁波遮蔽性の観点から、金属メッシュが最も好ましい。金属メッシュの作製は、ポリエステルフィルム等の透明基材と銅箔、アルミ箔等の導電性金属箔のどちらか一方又は両方に接着剤を塗布し両者を貼り合わせ、次いで金属箔をケミカルエッチングプロセスによりエッチング加工して得られる。この時、導電性金属箔としては、密着性の確保から表面が粗面であるものを使用することが好ましい。導電性金属箔の粗面が上記の接着剤層に面するように積層される。上記のエッチングにより金属製メッシュが作製されたなら、その上に、樹脂を塗布し、特に好ましくは紫外線、電子線等の放射線の照射で硬化可能な樹脂を塗布し、紫外線、電子線等の放射線を照射し硬化することによって、粗面が転写された接着剤層を透明化することが好ましい。透明化に用いる樹脂としてあるいは透明化と衝撃吸収層を兼ねた樹脂として本発明の樹脂組成物を用いることが可能である。
【００９０】
また、反射防止層は、可視光反射率が５％以下となる反射防止性を有している層であればよく、透明なプラスチックフィルム等の透明基材に既知の反射防止方法で処理された層を用いることができる。
【００９１】
さらに、近赤外線遮蔽層は、イモニウム塩等の近赤外線吸収材や近赤外線遮蔽材を分散させた樹脂層からなり、透明なプラスチックフィルム等の透明基材に積層させておくことができる。本発明の光学用樹脂組成物又は上記光学用樹脂シートにイモニウム塩等の近赤外線吸収材や近赤外線遮蔽材を分散させて近赤外線遮蔽能を付与することができる。
電磁波シールド層又は近赤外線遮蔽層を有するフィルターは、プラズマディスプレイ用に好適である。
【００９２】
本発明の光学用樹脂組成物又は上記光学用樹脂材料、電磁波遮蔽層、反射防止層、近赤外線遮蔽層等の機能性を有する層は、適宜必要なものを積層して使用することができる。この場合、機能性を有する層は、透明基材の一方に積層されていてもよく、透明基材の両側に機能の異なる層が別々に、その両側に機能の同じ層が積層されていてもよい。機能性を有する層の積層順序は任意である。
【実施例】
【００９３】
以下、実施例により本発明を説明する。本発明はこれらの実施例により限定されるものではない。
【００９４】
［実施例１］
（アクリル酸系誘導体ポリマーの合成）
冷却管、温度計、撹拌装置、滴下漏斗及び窒素注入管の付いた反応容器に初期モノマーとして、２−エチルヘキシルアクリレート（ＡＡモノマー）８４．０ｇと２−ヒドロキシエチルアクリレート（ＨＡモノマー）３６．０ｇ並びにメチルイソブチルケトン１５０．０ｇをとり１００ｍｌ／ｍｉｎの風量で窒素置換しながら、１５分間で常温から７０℃まで加熱した。その後、この温度に保ちながら、追加モノマーとして、２−エチルヘキシルアクリレート２１．０ｇと２−ヒドロキシエチルアクリレート９．０ｇを使用し、これらにラウロイルパーオキシド０．６ｇを溶解した溶液を準備し、この溶液を６０分間かけて滴下し滴下終了後さらに２時間反応させた。続いて、メチルイソブチルケトンを溜去することにより２−エチルヘキシルアクリレート（ＡＡモノマー）と２−ヒドロキシエチルアクリレート（ＨＡモノマー）のコポリマー（重量平均分子量２５０，０００）を得た。
【００９５】
（高分子量架橋剤の合成）
次に、冷却管、温度計、攪拌装置、滴下漏斗及び空気注入管のついた反応容器にポリプロピレングリコール（分子量２，０００）１８０ｇ、２−ヒドロキシエチルアクリレート２．３３ｇ、重合禁止剤としてｐ−メトキシフェノール０．５ｇ、触媒としてジブチル錫ジラウレート０．０５ｇをとり、空気を流しながら７０℃に昇温後、７０〜７５℃で攪拌しつつイソホロンジイソシアネート２２．２ｇを２時間かけて均一滴下し、反応を行った。滴下終了後、約５時間反応させたところで、ＩＲ測定の結果、イソシアネートが消失したことを確認して反応を終了し、ポリプロピレングリコールとイソホロンジイソシアネートを繰り返し単位として有し、両末端に重合性不飽和結合を有するポリウレタンアクリレート（重量平均分子量１６，０００）を得た。
【００９６】
（光学用樹脂組成物の調製〜透明シートの作製）
次に、
上記のコポリマー                                              ２４．８８ｇ、
２−エチルヘキシルアクリレート（ＡＡモノマー）                ２７．８５ｇ、
２−ヒドロキシエチルアクリレート（ＨＡモノマー）              １１．９４ｇ、
上記のポリウレタンアクリレート                                ３４．８３ｇ、
１−ヒドロキシ−シクロヘキシル−フェニル−ケトン（光重合開始剤）  ０．５０ｇ
を加え、攪拌混合して、光学用樹脂組成物（１）を調製した後、幅１００ｍｍ、奥行き１００ｍｍ、深さ０．５ｍｍの枠に流し込み、上部を紫外線透過ガラスで覆った状態で、紫外線照射装置を用いて紫外線を２，０００ｍＪ照射して透明なシートを得た。次にこのシートを前面ガラス用の２．８ｍｍ厚のフロートガラスに貼合し、さらに０．７ｍｍ厚のガラスに貼り合わせて耐衝撃性の試験を行ったところ、０．６Ｊでは前面ガラスが破損せず、０．７５Ｊで破損した。また、このシートは吸湿試験後も透明性を維持した。なお、耐衝撃性試験は以下のようにして行った。
【００９７】
−耐衝撃性試験−
耐衝撃性試験は、前面ガラスに前記の樹脂シートを貼合したものをさらに厚さ０．７ｍｍの液晶パネルに使用されているものと同等のガラスに貼合し、前面ガラス側に５１０ｇの鋼球を落下させて評価した。５ｃｍ、８ｃｍ、１０ｃｍ、１２ｃｍ、１５ｃｍ、以降は５ｃｍ刻みで鋼球の中心高さを変えて鋼球を落下させ、前面ガラスが割れるかどうかで判定を行った。衝撃強さは下記の式から計算した。
衝撃強さ＝鋼球重さ（Ｋｇ）×高さ（ｍ）×９．８（ｍ／ｓ２）
例えば高さ５ｃｍの場合、０．５１×０．０５×９．８＝０．２５Ｊとなる。
【００９８】
また、得られた光学用樹脂組成物を、幅４０ｍｍ、奥行き４０ｍｍ、深さ１０ｍｍの枠に流し込み、上部を紫外線透過ガラスで覆った状態で、紫外線照射装置を用いて紫外線を９，０００ｍＪ照射しゴム硬度測定用のサンプルを作製し、ゴム硬度の測定を行ったところゴム硬度は２であった。
【００９９】
［実施例２］
実施例１のコポリマー                                          ３９．６０ｇ
２−エチルヘキシルアクリレート（ＡＡモノマー）                ３１．８８ｇ、
２−ヒドロキシエチルアクリレート（ＨＡモノマー）              １３．６６ｇ、
実施例１のポリウレタンアクリレート                            １３．８６ｇ、
１−ヒドロキシ−シクロヘキシル−フェニル−ケトン（光重合開始剤）  １．０ｇ
を加え、攪拌混合して、光学用樹脂組成物（２）を調製した後、幅１００ｍｍ、奥行き１００ｍｍ、深さ０．５ｍｍの枠に流し込み、上部を紫外線透過ガラスで覆った状態で、紫外線照射装置を用いて紫外線を２，０００ｍＪ照射して透明なシートを得た。次にこのシートを前面ガラス用の２．８ｍｍ厚のフロートガラスに貼合し、さらに０．７ｍｍ厚のガラスに貼り合わせて、実施例１と同様にして耐衝撃性の試験を行ったところ、０．５Ｊでは前面ガラスが破損せず、０．７５Ｊで破損した。また、このシートは吸湿試験後も透明性を維持した。
【０１００】
また、幅４０ｍｍ、奥行き４０ｍｍ、深さ１０ｍｍの枠に流し込み、上部を紫外線透過ガラスで覆った状態で、紫外線照射装置を用いて紫外線を９，０００ｍＪ照射しゴム硬度測定用のサンプルを作製し、ゴム硬度の測定を行ったところゴム硬度は０であった。
【０１０１】
［実施例３］
実施例１のコポリマー                                    ２４．５０ｇ
２−エチルヘキシルアクリレート（ＡＡモノマー）          ２７．４４ｇ、
２−ヒドロキシエチルアクリレート（ＨＡモノマー）        １１．７６ｇ、
実施例１のポリウレタンアクリレート                      ３４．３０ｇ、
オキシ−フェニル−アセチックアシッド２−［２−オキソ−２−フェニル−アセトキシ−エトキシ］−エチルエステルとオキシ−フェニル−アセチックアシッド２−［２−ヒドロキシ−エトキシ］−エチルエステルの混合物（光重合開始剤）  ２．００ｇ
を加え、攪拌混合して光学用樹脂組成物（３）を調製した後、これを幅１００ｍｍ、奥行き１００ｍｍ、深さ０．５ｍｍの枠に流し込み、上部を紫外線透過ガラスで覆った状態で、紫外線照射装置を用いて紫外線を２，０００ｍＪ照射して透明なシートを得た。次にこのシートを前面ガラス用の２．８ｍｍ厚のフロートガラスに貼合し、さらに０．７ｍｍ厚のガラスに貼り合わせて、実施例１と同様にして耐衝撃性の試験を行ったところ、０．５Ｊでは前面ガラスが破損せず、０．７５Ｊで破損した。また、このシートは吸湿試験後も透明性を維持した。
【０１０２】
また、幅４０ｍｍ、奥行き４０ｍｍ、深さ１０ｍｍの枠に流し込み、上部を紫外線透過ガラスで覆った状態で、紫外線照射装置を用いて紫外線を９，０００ｍＪ照射しゴム硬度測定用のサンプルを作製し、ゴム硬度の測定を行ったところゴム硬度は０であった。また、幅１００ｍｍ、奥行き１００ｍｍ、深さ０．５ｍｍの枠に流し込み、上部を覆わない状態で紫外線照射装置を用いて紫外線を２，０００ｍＪ照射して透明なシートを得た。
また、触診試験を行ったところ、表面の糸引きは発生しなかった。
【０１０３】
［実施例４］
（高分子架橋剤の合成）
冷却管、温度計、攪拌装置、滴下漏斗及び空気注入管のついた反応容器にポリテトラメチレングリコール（分子量８５０）５２０．８０ｇ、ジエチレングリコール１．０６ｇ、不飽和脂肪酸ヒドロキシアルキルエステル修飾ε−カプロラクトン（プラクセルＦＡ２Ｄ：ダイセル化学工業株式会社商品名）２７５．２０ｇ、重合禁止剤としてｐ−メトキシフェノール０．５ｇ、触媒としてジブチル錫ジラウレート０．３ｇを入れ、７０℃に昇温後、７０〜７５℃で攪拌しつつイソホロンジイソシアネート２２２ｇを２時間かけて均一滴下し、反応を行った。滴下終了後、約５時間反応させたところで、ＩＲ測定の結果、イソシアネートが消失したことを確認して反応を終了し、重量平均分子量が７，０００のポリウレタンアクリレートを得た。
【０１０４】
（光学用樹脂組成物の調製〜透明シートの作製）
次いで、
実施例１のコポリマー                                            ４７．００ｇ
２−エチルヘキシルアクリレート（ＡＡモノマー）                  ３３．２５ｇ、
２−ヒドロキシエチルアクリレート（ＨＡモノマー）                １４．２５ｇ、
上記のポリウレタンアクリレート                                    ５．００ｇ、
１−ヒドロキシ−シクロヘキシル−フェニル−ケトン（光重合開始剤）  ０．５０ｇ
を加え、攪拌混合して光学用樹脂組成物（４）を調製した後、幅１００ｍｍ、奥行き１００ｍｍ、深さ０．５ｍｍの枠に流し込み、上部を紫外線透過ガラスで覆った状態で、紫外線照射装置を用いて紫外線を２，０００ｍＪ照射して透明なシートを得た。次にこのシートを前面ガラス用の２．８ｍｍ厚のフロートガラスに貼合し、さらに０．７ｍｍ厚のガラスに貼り合わせて、実施例１と同様にして耐衝撃性の試験を行ったところ、０．５Ｊでは前面ガラスが破損せず、０．７５Ｊで破損した。また、このシートは吸湿試験後も透明性を維持した。
【０１０５】
また、幅４０ｍｍ、奥行き４０ｍｍ、深さ１０ｍｍの枠に流し込み、上部を紫外線透過ガラスで覆った状態で、紫外線照射装置を用いて紫外線を９，０００ｍＪ照射しゴム硬度測定用のサンプルを作製し、ゴム硬度の測定を行ったところゴム硬度は１であった。
【０１０６】
［実施例５］
実施例１と同様に作製したシートを前面ガラス用の６．０ｍｍ厚のフロートガラスに貼合し、さらに０．７ｍｍ厚のガラスに貼り合わせて、実施例１と同様にして耐衝撃性の試験を行ったところ、２．７５Ｊでは前面ガラスが破損せず、３．０Ｊで破損した。
【０１０７】
［実施例６］
実施例１と同様に作製したシートを前面ガラス用の１．３ｍｍ厚のフロートガラスに貼合し、さらに０．７ｍｍ厚のガラスに貼り合わせて、実施例１と同様にして耐衝撃性の試験を行ったところ、０．４Ｊでは前面ガラスが破損せず、０．５Ｊで破損した。
【０１０８】
［実施例７］
対角３２インチの液晶表示セルの表面に貼り付けられたＡＧ処理された偏光板の４辺に厚さ０．５ｍｍ、幅５ｍｍの短冊を貼り付け型枠とした。そこに実施例１と同じ光学用樹脂組成物（１）を流し込み、対角３２インチで厚さ２．８ｍｍの、表面に反射防止層を製膜したソーダガラスで気泡が入らないように表面を覆った。次にメタルハライドランプを使用したコンベア型紫外線照射装置を使用して積算露光量２，０００ｍＪで露光し、樹脂を硬化させて光学用樹脂材料と透明保護板（ソーダガラス）を有する液晶表示セルを得た。この液晶表示セルをバックライトユニットや駆動回路を有する筐体にセットし、液晶表示装置とした。この液晶表示装置は内部の樹脂材料の着色による色の変化はなく、また光学用樹脂材料や透明保護板の界面での剥離や浮きは見られなかった。また２重映りによる画像劣化がなく、表面に触ってもパネルのたわみによる画質の劣化も見られなかった。
【０１０９】
［実施例８］
実施例１と同様に作製したシートを日立化成工業株式会社製の電磁波シールドフィルムＵ（ＴＴ４２−０１）Ａの基材フィルムより電磁波遮蔽層側の上に貼合し、電磁波シールド性を有する光学フィルタを作製した。この光学フィルタについて、耐衝撃性の試験を行ったところ、０．８Ｊの衝撃でガラスが破損せず、０．９Ｊの衝撃でガラスが破損した。また樹脂シートの破損は見られなかった。なお、耐衝撃性試験は以下のようにして行った。
−耐衝撃性試験−
電磁波シールドフィルムに前記の樹脂シートを貼合したものをさらに厚さ２．８ｍｍのソーダガラスに貼合し、鋼球を落下させて評価した。０．１Ｊ単位で衝撃を大きくし、ガラスあるいは樹脂シートが破損した１つ手前の値を耐衝撃性とした。
【０１１０】
［実施例９］
実施例２と同様に作製したシートを日立化成工業株式会社製の電磁波シールドフィルムＵ（ＴＴ４２−０１）Ａの基材フィルムより電磁波遮蔽層側の上に貼合し、実施例８と同様にして耐衝撃性の試験を行ったところ、０．９Ｊの衝撃でガラスが破損せず、１．０Ｊの衝撃でガラスが破損した。また樹脂シートの破損は見られなかった。
【０１１１】
［実施例１０］
実施例１の光学用樹脂組成物（１）をポリエステルフィルムの上に塗工しカバーフィルムをかけてＵＶ照射することにより、４２インチサイズのシートを得た。このシートを日立化成工業株式会社製の電磁波シールドフィルムＵ（ＴＴ４２−０１）Ａの透明化樹脂層にロールラミネータで貼合し、衝撃吸収層付電磁波シールドフィルムを得た。さらに電磁波シールドフィルムの基材ポリエステルフィルム側に、赤外線遮蔽機能や可視光線波長選択吸収機能を有する反射防止フィルム（クリアラスＮＩＲ−ＳＡ：住友大阪セメント製）をロールラミネータで貼合し、プラズマディスプレイ用直貼フィルタを作製した。この直貼用フィルタを、衝撃吸収層の粘着力を使用してラミネータによりプラズマディスプレイパネルに貼合し、画像を表示させたところ、２重映りが無くコントラストに優れた表示が得られた。
【０１１２】
［実施例１１］
実施例１の光学用樹脂組成物（１）を幅１００ｍｍ、奥行き１００ｍｍ、深さ１．０ｍｍの枠に流し込み、上部を紫外線透過ガラスで覆った状態で、紫外線照射装置を用いて紫外線を２，０００ｍＪ照射して透明なシートを得た。次にこのシートを前面ガラス用の２．８ｍｍ厚のフロートガラスに貼合し、さらに０．７ｍｍ厚のガラスに貼り合わせて、実施例１と同様にして耐衝撃性の試験を行ったところ、０．２５Ｊでは前面ガラスが破損せず、０．４Ｊで破損した。この結果から、耐衝撃性については実用上問題ないが、他の実施例と比較すると、透明シートの厚みが厚すぎると耐衝撃性が低下する傾向にあるものと推察される。
【０１１３】
［実施例１２］
実施例１の光学用樹脂組成物（１）の１−ヒドロキシ−シクロヘキシル−フェニル−ケトン  ０．５０ｇの代わりにラウロイルパーオキシド  ０．４０ｇとした光学用樹脂組成物（１）’を用いたこと、及び紫外線を照射する代わりに７０℃の送風オーブンで３時間加熱したこと以外は実施例１に準じて行い（なお、光学用樹脂組成物（１）’を枠に流し込み、上部を紫外線透過ガラスで覆った状態で加熱した）、透明なシートを得た。このシートは実施例１のシートと同様に高い耐衝撃性を示し、また、吸湿時の白濁も見られなかった。
【０１１４】
［実施例１３］
実施例３の光学用樹脂組成物（３）にさらに、ｔ−ヘキシルパーオキシピバレート０．１０ｇを加えた光学用樹脂組成物（３）’を用いたこと、及び紫外線を照射した後さらにシートを窒素オーブンにて、７０℃で１時間加熱したこと以外、実施例３に準じて（なお、光学用樹脂組成物（３）’を枠に流し込み、上部を紫外線透過ガラスで覆った状態で加熱した）、透明なシートを得た。この透明なシートは熱重合開始剤の追加や加熱による特性劣化は見られず、実施例３の透明なシートと同様に良好な耐衝撃性と吸湿時の透明性を示した。
【０１１５】
［実施例１４］
実施例４の光学用樹脂組成物（４）の１−ヒドロキシ−シクロヘキシル−フェニル−ケトン  ０．５０ｇの代わりに２，２’−アゾビスイソブチロニトリル  ０．２０ｇとした光学用樹脂組成物（４）’を用いたこと、及び紫外線を照射する代わりに、７０℃の送風オーブンで３時間加熱したこと以外は実施例４に準じて行い（なお、光学用樹脂組成物（４）’を枠に流し込み、上部を紫外線透過ガラスで覆った状態で加熱した）、透明なシートを得た。この透明なシートは実施例１の透明なシートと同様に高い耐衝撃性を示し、また、吸湿時の白濁も見られなかった。
【０１１６】
［実施例１５］
実施例４の光学用樹脂組成物（４）に、さらに、２，２’−アゾビス（２，４−ジメチルバレロニトリル）０．０５ｇを加えた光学用樹脂組成物（４）”を用いたこと、及び紫外線を３００ｍＪ照射後、シートを窒素オーブンにて、７０℃で１時間加熱したこと以外は実施例４に準じて行い（なお、光学用樹脂組成物（４）”を枠に流し込み、上部を紫外線透過ガラスで覆った状態で加熱した）、透明なシートを得た。この透明なシートは熱重合開始剤の追加や加熱による特性劣化は見られず、実施例４の透明なシートと同様に良好な耐衝撃性と吸湿時の透明性を示した。
【０１１７】
［実施例１６］
実施例１のコポリマー                                          ２４．８８ｇ、
２−エチルヘキシルアクリレート（ＡＡモノマー）                ２７．６５ｇ、
２−ヒドロキシエチルアクリレート（ＨＡモノマー）              １１．１４ｇ、
実施例１のポリウレタンアクリレート                            ３４．８３ｇ、
１−ヒドロキシ−シクロヘキシル−フェニル−ケトン（光重合開始剤）  ０．５ｇ
を加え、攪拌混合して光学用樹脂組成物（５）を調製した後、これを幅１００ｍｍ、奥行き１００ｍｍ、深さ０．５ｍｍの枠に流し込み、上部を紫外線透過ガラスで覆った状態で、紫外線照射装置を用いて紫外線を２，０００ｍＪ照射して透明なシートを得た。次にこのシートを前面ガラス用の２．８ｍｍ厚のフロートガラスに貼合し、さらに０．７ｍｍ厚のガラスに貼り合わせて、実施例１と同様にして耐衝撃性の試験を行ったところ、０．６Ｊでは前面ガラスが破損せず、０．７５Ｊで破損した。また、このシートは吸湿試験後も透明性を維持した。また、このシートは吸湿試験後も透明性を維持した。
【０１１８】
［実施例１７］
実施例１のコポリマー                                          ２４．８８ｇ、
２−エチルヘキシルアクリレート（ＡＡモノマー）                ２４．８６ｇ、
２−ヒドロキシエチルアクリレート（ＨＡモノマー）              １３．９３ｇ、
実施例１のポリウレタンアクリレート                            ３４．８３ｇ、
１−ヒドロキシ−シクロヘキシル−フェニル−ケトン（光重合開始剤）  ０．５ｇ
を加え、攪拌混合して光学用樹脂組成物（６）を調製した後、これを幅１００ｍｍ、奥行き１００ｍｍ、深さ０．５ｍｍの枠に流し込み、上部を紫外線透過ガラスで覆った状態で、紫外線照射装置を用いて紫外線を２，０００ｍＪ照射して透明なシートを得た。次にこのシートを前面ガラス用の２．８ｍｍ厚のフロートガラスに貼合し、さらに０．７ｍｍ厚のガラスに貼り合わせて、実施例１と同様にして耐衝撃性の試験を行ったところ、０．６Ｊでは前面ガラスが破損せず、０．７５Ｊで破損した。また、このシートは吸湿試験後も透明性を維持した。また、このシートは吸湿試験後も透明性を維持した。
【０１１９】
［実施例１８］
実施例１のコポリマー                                          ２４．８８ｇ、
２−エチルヘキシルアクリレート（ＡＡモノマー）                ３０．０４ｇ、
２−ヒドロキシエチルアクリレート（ＨＡモノマー）                ８．７５ｇ、
実施例１のポリウレタンアクリレート                            ３４．８３ｇ、
１−ヒドロキシ−シクロヘキシル−フェニル−ケトン（光重合開始剤）  ０．５ｇ
を加え、攪拌混合して光学用樹脂組成物（７）を調製した後、これを幅１００ｍｍ、奥行き１００ｍｍ、深さ０．５ｍｍの枠に流し込み、上部を紫外線透過ガラスで覆った状態で、紫外線照射装置を用いて紫外線を２，０００ｍＪ照射して透明なシートを得た。次にこのシートを前面ガラス用の２．８ｍｍ厚のフロートガラスに貼合し、さらに０．７ｍｍ厚のガラスに貼り合わせて、実施例１と同様にして耐衝撃性の試験を行ったところ、０．６Ｊでは前面ガラスが破損せず、０．７５Ｊで破損した。また、このシートは吸湿試験後も透明性を維持した。また、このシートは、作製直後は若干の濁りが観察されたが、吸湿試験後は透明となった。
【０１２０】
［実施例１９］
実施例１のコポリマー                                          ２４．８８ｇ、
２−エチルヘキシルアクリレート（ＡＡモノマー）                ３４．５５ｇ、
２−ヒドロキシエチルアクリレート（ＨＡモノマー）                ５．２４ｇ、
実施例１のポリウレタンアクリレート                            ３４．８３ｇ、
１−ヒドロキシ−シクロヘキシル−フェニル−ケトン（光重合開始剤）  ０．５ｇ
を加え、攪拌混合して光学用樹脂組成物（８）を調製した後、これを幅１００ｍｍ、奥行き１００ｍｍ、深さ０．５ｍｍの枠に流し込み、上部を紫外線透過ガラスで覆った状態で、紫外線照射装置を用いて紫外線を２，０００ｍＪ照射して透明なシートを得た。次にこのシートを前面ガラス用の２．８ｍｍ厚のフロートガラスに貼合し、さらに０．７ｍｍ厚のガラスに貼り合わせて、実施例１と同様にして耐衝撃性の試験を行ったところ、０．６Ｊでは前面ガラスが破損せず、０．７５Ｊで破損した。また、このシートは吸湿試験後も透明性を維持した。また、このシートは、作製直後において若干白く濁っており、吸湿試験後も白濁を維持した。
【０１２１】
［実施例２０］
実施例１の光学用樹脂組成物（１）を幅１００ｍｍ、奥行き１００ｍｍ、深さ０．１５ｍｍの枠に流し込み、上部を紫外線透過ガラスで覆った状態で、紫外線照射装置を用いて紫外線を２，０００ｍＪ照射して透明シートを得た。次にこのシートを前面ガラス用の２．８ｍｍ厚のフロートガラスに貼合し、さらに０．７ｍｍ厚のガラスに貼り合わせて、実施例１と同様にして耐衝撃性の試験を行ったところ、０．７５Ｊでは前面ガラスが破損せず、１．０Ｊでも破損しなかった。
【０１２２】
［比較例１］
実施例１のコポリマー                                ３１．５ｇ
２−エチルヘキシルアクリレート                    ２６．９５ｇ、
２−ヒドロキシエチルアクリレート                  １１．５５ｇ、
１，６−ヘキサンジオールジアクリレート            ３０．００ｇ、
１−ヒドロキシ−シクロヘキシル−フェニル−ケトン    ０．５０ｇ
を加え、攪拌混合して、光学用樹脂組成物（９）を調製した後、幅１００ｍｍ、奥行き１００ｍｍ、深さ０．５ｍｍの枠に流し込み、上部を紫外線透過ガラスで覆った状態で、紫外線照射装置を用いて紫外線を２，０００ｍＪ照射して透明なシートを得た。次にこのシートを前面ガラス用の２．８ｍｍ厚のフロートガラスに貼合し、さらに０．７ｍｍ厚のガラスに貼り合わせて、実施例１と同様にして耐衝撃性の試験を行ったところ、０．２５Ｊで前面ガラスが破損した。また、このシートは吸湿試験後も透明性を維持した。
【０１２３】
また、幅４０ｍｍ、奥行き４０ｍｍ、深さ１０ｍｍの枠に流し込み、上部を紫外線透過ガラスで覆った状態で、紫外線照射装置を用いて紫外線を９，０００ｍＪ照射しゴム硬度測定用のサンプルを作製し、ゴム硬度の測定を行ったところゴム硬度は７５であった。
【０１２４】
［比較例２］
厚さ０．７ｍｍのガラスのみに対し、実施例１と同様にして耐衝撃性の試験を行ったところ０．２５Ｊでガラスが破損した。
【０１２５】
［比較例３］
実施例１のコポリマー                                  ４４．５０ｇ、
２−エチルヘキシルアクリレート                        ５４．５０ｇ、
２−ヒドロキシエチルアクリレート                      １３．２５ｇ、
１，６−ヘキサンジオールジアクリレート                  １．００ｇ、
１−ヒドロキシ−シクロヘキシル−フェニル−ケトン        ０．５０ｇ
を用いて、実施例１と同様にしてシートを作製した。得られたシートは白濁していた。また、実施例８と同様に耐衝撃性試験を行ったところ、０．５Ｊの衝撃でガラスは破損しなかった。
【０１２６】
［比較例４］
電磁波シールドフィルムＵ（ＴＴ４２−０１）Ａをその電磁波遮蔽層側が接するように直接ガラスに貼合し、実施例８と同様にして耐衝撃性の試験を行ったところ、０．５Ｊの衝撃でガラスが破損した。
【０１２７】
上記の実施例及び比較例で得られたシートについて以下に示す試験・評価を行った。結果を表１、表２に示す。
【０１２８】
（重量平均分子量測定）
重量平均分子量の測定はＴＨＦを溶媒としたゲルパーミエーションクロマトグラフィーを使用して行い、標準ポリスチレンの検量線を使用して重量平均分子量を決定した。
【０１２９】
（ゴム硬度測定）
幅４０ｍｍ、奥行き４０ｍｍ、深さ１０ｍｍのサンプルを使用し、西東京精密株式会社製スプリング式硬度計（型式：ＷＲ−１０４Ａ）でゴム硬度を測定した。測定は５点行い、５点の平均値をゴム硬度とした。
【０１３０】
（透明性）
透明性の評価は、作製したシートを目視により以下の評価基準に従って行った。
−評価基準−
Ａ：無色透明と認められた。
Ｂ：やや白濁していたが、グレードやシートの厚みによっては実用上問題のないレベルであった。
Ｃ：白濁しているのが一目瞭然で、使用不可能なレベルであった。
【０１３１】
（吸湿試験）
吸湿試験は、樹脂シートを６０℃、９０％ＲＨの高温高湿試験槽に５０時間入れることで行い、評価方法は目視観察を行った。また試験後の全光線透過率を測定した。
【０１３２】
以上の実施例１〜２０及び比較例１〜４の評価結果などを表１、表２に示す。表１及び表２中における、（Ａ）アクリル酸系誘導体〜（Ｄ）重合開始剤の括弧内の％で示した数値はそれぞれ、（Ａ）アクリル酸系誘導体〜（Ｄ）重合開始剤全体に対する各成分の割合（重量％）を示す。
また、表１、表２において、※１〜※４は各実施例及び各比較例において行った耐衝撃性試験前に施した、以下に示す処置である。
※１：シートを前面ガラス用の２．８ｍｍ厚のフロートガラスに貼合し、さらに０．７ｍｍ厚のガラスに貼り合わせて耐衝撃性試験。
※２：シートを前面ガラス用の６．０ｍｍ厚のフロートガラスに貼合し、さらに０．７ｍｍ厚のガラスに貼り合わせて耐衝撃性試験。
※３：シートを前面ガラス用の１．３ｍｍ厚のフロートガラスに貼合し、さらに０．７ｍｍ厚のガラスに貼り合わせて耐衝撃性試験。
※４：シートを電磁波シールドフィルムの基材フィルムより電磁波遮蔽層側の上に貼合し、電磁波シールド性を有する光学フィルターを作製し、耐衝撃性試験。
【０１３３】
【表１】
2015017278.tif 000002
【０１３４】
【表２】
2015017278.tif 000003
【符号の説明】
【０１３５】
１  液晶表示セル
２  偏光板
３  空隙（空気層）
３’  光学用樹脂材料
４  バックライトシステム
５  透明保護基板
【図１】
2015017278.tif 000004
【図２】
2015017278.tif 000005
【図３】
2015017278.tif 000006
【図４】
2015017278.tif 000007
【図５】
2015017278.tif 000008
【図６】
2015017278.tif 000009